(57)【要約】「要約」「課題」  本発明が解決しようとする課題は、誘電率異方性、粘度、ネマチック相上限温度、低温でのネマチック相安定性、γ１等の液晶表示素子としての諸特性および表示素子の焼き付き特性を悪化させること無く、液晶表示素子に用いることにより優れた表示特性を実現可能な、誘電率異方性が正の液晶組成物を用いた液晶表示素子を提供する。「解決手段」  第一成分として一般式（ｉ）で表される化合物の群から少なくとも一つと、第二成分として一般式（ｉｉ）および一般式（ｉｉｉ）で表される化合物の群から少なくとも一つと、を含有することを特徴とする液晶組成物。「選択図」なし【特許請求の範囲】
【請求項１】
一般式（ｉ）：
【化１】
2017002701.tif 000154
（上記一般式（ｉ）中、ＲｉａおよびＲｉｂはそれぞれ独立して、炭素原子数２〜８個のアルケニル基であり、
環Ａｉ１および環Ｂｉ１は以下の基（ａ）および基（ｂ）：
（ａ）１，４−シクロヘキシレン基（この基中に存在する１個の−ＣＨ２−または隣接していない２個以上の−ＣＨ２−は−Ｏ−に置き換えられてもよい。）
（ｂ）１，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ｂ）はそれぞれ独立してシアノ基、フッ素原子または塩素原子で置換されていても良く、
ｍｉ１は０から３の整数である。）で表される化合物を１種または２種以上と、
一般式（ｉｉ）：
【化２】
2017002701.tif 000155
（上記一般式（ｉｉ）中、Ｒｉｉ１は、炭素原子数１〜８のアルキル基または炭素原子数２〜１０のアルケニル基を表し、基中の１個または非隣接の２個以上の−ＣＨ２−はそれぞれ独立して、−Ｃ≡Ｃ−、−Ｏ−、−ＣＯ−、−ＣＯＯ−または−ＯＣＯ−によって置換されていても良く、基中の１個または非隣接の２個以上の水素原子はそれぞれ独立して、フッ素原子で置換されていても良く、
Ｋｉｉ０、Ｋｉｉ１およびＫｉｉ２はそれぞれ独立して、以下の基（ａ）および基（ｂ）：
（ａ）１，４−シクロヘキシレン基（この基中に存在する１個の−ＣＨ２−または隣接していない２個以上の−ＣＨ２−は−Ｏ−またはＳ−に置き換えられてもよい。）
（ｂ）１，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ｂ）はそれぞれ独立してシアノ基、フッ素原子または塩素原子で置換されていても良く、
Ｚｉｉ１、Ｚｉｉ２およびＺｉｉ３はそれぞれ独立して、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＨ２ＣＨ２ＣＦ２Ｏ−、−ＣＯＯ−、−ＯＣＯ−またはＣ≡Ｃ−を表し、ｎｉｉｋが０の場合は、Ｚｉｉ１およびＺｉｉ２のうちいずれか一つは、−ＯＣＨ２−または−ＣＨ２Ｏ−を表し、ｎｉｉｋが１以上の場合は、Ｚｉｉ１、Ｚｉｉ２およびＺｉｉ３のうちいずれか一つは、−ＯＣＨ２−または−ＣＨ２Ｏ−を表し、
ｎｉｉｋはそれぞれ独立して、０、１、２、３または４を表し、かつｎｉｉｉｋが２以上場合、Ｚｉｉ３およびＫｉｉ２はそれぞれ同一でも良く、異なっていても良く、
Ｘｉｉ３およびＸｉｉ４はそれぞれ独立して、水素原子またはフッ素原子を表し、
Ｙｉｉ１はそれぞれ独立して、フッ素原子、シアノ基、トリフルオロメチル基、フルオロメトキシ基、ジフルオロメトキシ基、トリフルオロメトキシ基、２，２，２−トリフルオロエチル基で表される化合物および一般式（ｉｉｉ）：
【化３】
2017002701.tif 000156
（上記一般式（ｉｉｉ）中、Ｒｉｉｉ１は炭素原子数１〜８のアルキル基を表し、該アルキル基中の１個または非隣接の２個以上の−ＣＨ２−はそれぞれ独立して−ＣＨ＝ＣＨ−、−Ｃ≡Ｃ−、−Ｏ−、−ＣＯ−、−ＣＯＯ−またはＯＣＯ−によって置換されていてもよく、
ｎｉｉｉ１は、０、１、２、３または４を表し、
Ａｉｉｉ１およびＡｉｉｉ２はそれぞれ独立して、
（ａ）  １，４−シクロヘキシレン基（この基中に存在する１個の−ＣＨ２−または隣接していない２個以上の−ＣＨ２−は−Ｏ−またはＳ−に置き換えられてもよい。）および
（ｂ）  １，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ａ）および基（ｂ）はそれぞれ独立して、シアノ基、フッ素原子または塩素原子で置換されていても良く、
Ｚｉｉｉ１およびＺｉｉｉ２はそれぞれ独立して、単結合、−ＣＨ２ＣＨ２−、−（ＣＨ２）４−、−ＯＣＦ２−、−ＣＦ２Ｏ−、−ＣＯＯ−、−ＯＣＯ−またはＣ≡Ｃ−を表し、
ｎｉｉｉ１が２、３または４であってＡｉｉｉ２が複数存在する場合は、それらは同一であっても異なっていても良く、ｎｉｉｉ１が２、３または４であってＺｉｉｉ１が複数存在する場合は、それらは同一であっても異なっていても良く、
Ｘｉｉｉ１およびＸｉｉｉ３はそれぞれ独立して、水素原子、塩素原子またはフッ素原子を表し、
Ｙｉｉｉ２は、水素原子、フッ素原子、塩素原子、シアノ基、トリフルオロメチル基、フルオロメトキシ基、ジフルオロメトキシ基、トリフルオロメトキシ基または２，２，２−トリフルオロエチル基を表す。）で表される化合物からなる群から選択される少なくとも１種または２種以上を含む液晶組成物。
【請求項２】
一般式（Ｌ）：
【化４】
2017002701.tif 000157
（式中、ＲＬ１およびＲＬ２はそれぞれ独立して、炭素原子数１〜８のアルキル基を表し、該アルキル基中の１個または非隣接の２個以上の−ＣＨ２−はそれぞれ独立して、−ＣＨ＝ＣＨ−、−Ｃ≡Ｃ−、−Ｏ−、−ＣＯ−、−ＣＯＯ−またはＯＣＯ−によって置換されていてもよく、
ｎＬ１は０、１、２または３を表し、
ＡＬ１、ＡＬ２およびＡＬ３はそれぞれ独立して、
（ａ）  １，４−シクロヘキシレン基（この基中に存在する１個の−ＣＨ２−または隣接していない２個以上の−ＣＨ２−は−Ｏ−に置き換えられてもよい。）
（ｂ）  １，４−フェニレン基（この基中に存在する１個の−ＣＨ＝または隣接していない２個以上の−ＣＨ＝は−Ｎ＝に置き換えられてもよい。）および
（ｃ）  （ｃ）ナフタレン−２，６−ジイル基、１，２，３，４−テトラヒドロナフタレン−２，６−ジイル基またはデカヒドロナフタレン−２，６−ジイル基（ナフタレン−２，６−ジイル基または１，２，３，４−テトラヒドロナフタレン−２，６−ジイル基中に存在する１個の−ＣＨ＝または隣接していない２個以上の−ＣＨ＝は−Ｎ＝に置き換えられても良い。）
からなる群より選ばれる基を表し、上記の基（ａ）、基（ｂ）および基（ｃ）はそれぞれ独立して、シアノ基、フッ素原子または塩素原子で置換されていても良く、
ＺＬ１およびＺＬ２はそれぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−またはＣ≡Ｃ−を表し、
ｎＬ１が２または３であってＡＬ２が複数存在する場合は、それらは同一であっても異なっていても良く、ｎＬ１が２または３であってＺＬ３が複数存在する場合は、それらは同一であっても異なっていても良いが、一般式（ｉ）で表される化合物で表される化合物を除く。）で表される化合物から選ばれる化合物を１種または２種以上含有する、請求項１に記載の液晶組成物。
【請求項３】
一般式（Ｍ）：
【化５】
2017002701.tif 000158
（上記一般式（Ｍ）中、ＲＭ１は炭素原子数１〜８のアルキル基、炭素原子数２〜８のアルケニル基、炭素原子数１〜８のアルコキシ基または炭素原子数２〜８のアルケニルオキシ基を表し、該アルキル基、アルケニル基、アルコキシ基またはアルケニルオキシ基中の１つ以上の水素原子はフッ素原子で置換されていてもよく、該アルキル基、アルケニル基、アルコキシ基またはアルケニルオキシ基中の１個または非隣接の２個以上の−ＣＨ２−はそれぞれ独立して−ＣＨ＝ＣＨ−、−Ｃ≡Ｃ−、−Ｏ−、−ＣＯ−、−ＣＯＯ−またはＯＣＯ−によって置換されていてもよく、
ＰＭは、０、１、２、３または４を表し、
ＣＭ１およびＣＭ２はそれぞれ独立して、
（ｄ）  １，４−シクロヘキシレン基（この基中に存在する１個の−ＣＨ２−または隣接していない２個以上の−ＣＨ２−は−Ｏ−またはＳ−に置き換えられてもよい。）および
（ｅ）  １，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ｄ）、基（ｅ）はそれぞれ独立してシアノ基、フッ素原子または塩素原子で置換されていても良く、
ＫＭ１およびＫＭ２はそれぞれ独立して単結合、−ＣＨ２ＣＨ２−、−（ＣＨ２）４−、−ＯＣＦ２−、−ＣＦ２Ｏ−、−ＣＯＯ−、−ＯＣＯ−またはＣ≡Ｃ−を表し、
ＰＭが２、３または４であってＫＭ１が複数存在する場合は、それらは同一であっても異なっていても良く、ＰＭが２、３または４であってＣＭ２が複数存在する場合は、それらは同一であっても異なっていても良く、
ＸＭ１およびＸＭ３はそれぞれ独立して水素原子、塩素原子またはフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基または２，２，２−トリフルオロエチル基を表す。ただし、一般式（ｉ）、一般式（ｉｉ）および一般式（Ｌ）で表される化合物を除く。）で表される化合物をさらに含む、請求項１または２に記載の液晶組成物。
【請求項４】
前記一般式（ｉｉ）で表される化合物は、その構造中に下記の部分構造：
【化６】
2017002701.tif 000159
（式中の黒点は上記部分構造が結合している環構造中の炭素原子を表す。）
を有する、請求項１〜３のいずれか１項に記載の液晶組成物。
【請求項５】
重合性化合物を含有する請求項１から４のいずれか１項に記載の液晶組成物。
【請求項６】
請求項１から５のいずれか１項に記載の液晶組成物を用いた液晶表示素子。
【請求項７】
請求項１から５のいずれか１項に記載の液晶組成物を用いたアクティブマトリックス駆動液晶表示素子。
【請求項８】
請求項１から５のいずれか１項に記載の液晶組成物を用いたＶＡモード、ＰＳＡモード、ＶＡ−ＩＰＳモード、ＩＰＳモード、ＦＦＳモードまたはＥＣＢモード液晶表示素子。
【発明の詳細な説明】
【技術分野】
【０００１】
本発明は液晶表示材料として有用な誘電率異方性（Δε）が正の値を示す組成物およびこれを用いた液晶表示素子に関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられている。液晶表示素子としては、その代表的なものにＴＮ（ツイステッド・ネマチック）型、ＳＴＮ（スーパー・ツイステッド・ネマチック）型、ＴＦＴ（薄膜トランジスタ）を用いた垂直配向型やＩＰＳ（イン・プレーン・スイッチング）型等がある。これらの液晶表示素子に用いられる液晶組成物は水分、空気、熱、光などの外的刺激に対して安定であること、また、室温を中心としてできるだけ広い温度範囲で液晶相を示し、低粘性であり、かつ駆動電圧が低いことが求められる。さらに液晶組成物は個々の表示素子にとって誘電率異方性（Δε）またはおよび屈折率異方性（Δｎ）等を最適な値とするために、数種類から数十種類の化合物を選択し、構成されている。【０００３】
垂直配向（ＶＡ）型ディスプレイではΔεが負の液晶組成物が用いられており、ＴＮ型、ＳＴＮ型またはＩＰＳ（イン・プレーン・スイッチング）型等の水平配向型ディスプレイではΔεが正の液晶組成物が用いられている。また、Δεが正の液晶組成物を電圧無印加時に垂直に配向させ、横電界を印加する事で表示する駆動方式も報告されており、Δεが正の液晶組成物の必要性はさらに高まっている。一方、全ての駆動方式において低電圧駆動、高速応答、広い動作温度範囲が求められている。すなわち、Δεが正で絶対値が大きく、粘度（η）が小さく、高いネマチック相−等方性液体相転移温度（Ｔｎｉ）が要求されている。また、Δｎとセルギャップ（ｄ）との積であるΔｎ×ｄの設定から、液晶組成物のΔｎをセルギャップに合わせて適当な範囲に調節する必要がある。加えて液晶表示素子をテレビ等へ応用する場合においては高速応答性が重視されるため、回転粘性（γ１）の小さい液晶組成物が要求される。【０００４】
高速応答性を志向した液晶組成物の構成として、例えば、Δεが正の液晶化合物である式（Ａ−１）や（Ａ−２）で表される化合物、およびΔεが中性の液晶化合物である（Ｂ）を組み合わせて使用した液晶組成物の開示がされている（特許文献１から４）。【０００５】
【化１】
2017002701.tif 000002
【０００６】
一方で、液晶表示素子の用途が拡大するに至り、その使用方法、製造方法にも大きな変化が見られる。これらの変化に対応するためには、従来知られているような基本的な物性値以外の特性を最適化することが求められるようになった。すなわち、液晶組成物を使用する液晶表示素子はＶＡ型やＩＰＳ型等が広く使用されるに至り、その大きさも５０型以上の超大型サイズの表示素子が実用化されるに至り使用されるようになった。基板サイズの大型化に伴い、液晶組成物の基板への注入方法も従来の真空注入法から滴下注入（ＯＤＦ：Ｏｎｅ  Ｄｒｏｐ  Ｆｉｌｌ）法が注入方法の主流となったが、液晶組成物を基板に滴下した際の滴下痕が表示品位の低下を招く問題が表面化するに至った。【０００７】
さらに、ＯＤＦ法による液晶表示素子製造工程においては、液晶表示素子のサイズに応じて最適な液晶注入量を滴下する必要がある。注入量のずれが最適値から大きくなると、あらかじめ設計された液晶表示素子の屈折率や駆動電界のバランスが崩れ、斑発生やコントラスト不良などの表示不良が生じる。特に、最近流行しているスマートフォンに多用される小型液晶表示素子は、最適な液晶注入量が少ないために最適値からのずれを一定範囲内に制御すること自体が難しい。従って、液晶表示素子の歩留まり高く保持するために、例えば、液晶滴下時に生じる滴下装置内の急激な圧力変化や衝撃に対する影響が少なく、長時間にわたって安定的に液晶を滴下し続けることが可能な性能も必要である。【０００８】
このように、ＴＦＴ素子等で駆動するアクティブマトリックス駆動液晶表示素子に使用される液晶組成物おいては、高速応答性能等の液晶表示素子として求められている特性や性能を維持しつつ、従来から重視されてきた高い比抵抗値あるいは高い電圧保持率を有することや光や熱等の外部刺激に対して安定であるという特性に加えて、液晶表示素子の製造方法を考慮した開発が求められてきている。
【先行技術文献】
【特許文献】
【０００９】
【特許文献１】特開２００８−０３７９１８号
【特許文献２】特開２００８−０３８０１８号
【特許文献３】特開２０１１−０５２１２０号
【発明の概要】
【発明が解決しようとする課題】
【００１０】
上記特許文献１〜３の実施例に記載の液晶組成物で使用されているΔεが中性の液晶化合物（Ｂ）は、少なくとも一方の端部の基（Ｒ１またはＲ２）がアルキル基を有している構造であり、ある程度の低い粘度の液晶組成物を調製することができるが、液晶ディスプレイに要求される高速応答性の潮流に対応する低粘度の液晶組成物を提供しきれていないのが現状である。【００１１】
また、高速応答性と同様に重視される液晶組成物の信頼性の特性として、光や熱等の外部刺激に対して安定であることが要求され、長期間にわたって安定的に液晶状態を維持する指標の一つとして低温安定性が挙げられる。上記の高速応答性を確保するために、比較的分子量の低い中性の液晶化合物を液晶組成物に多く含有していると、Δεが低下するため、Δεを維持するために上記特許文献１〜３のような式（Ａ−１）や（Ａ−２）で表されるΔεが正の液晶化合物と組み合わせると、液晶相の温度範囲や低温安定性が損なわれることになる。そのため、高速応答性とΔεとを維持しつつ、液晶相の温度範囲や低温安定性に優れた液晶組成物が求められている。【００１２】
そこで、これらの課題を解決するために、両端をアルケニル基にした中性の液晶化合物と、特定の構造の正の液晶化合物とを組み合わせることで低温安定性や液晶相の温度範囲が著しく向上し、かつ低粘度の液晶組成物を提供できることが確認された。【００１３】
本発明が解決しようとする課題は、Δεが正の液晶組成物であって、広い温度範囲の液晶相を有し、低粘度であり、かつ低温での溶解性が良好である液晶組成物を提供することである。さらに、本発明が解決しようとする別の課題としては、広い温度範囲の液晶相を有し、比抵抗や電圧保持率が高く、熱や光に対して安定な液晶組成物を提供し、更にこれを用いることで、透過率や表示品位に優れ、焼き付きや滴下痕等の表示不良の発生し難いＩＰＳまたはＦＦＳ型やＴＮ型等の液晶表示素子を歩留まりよく提供することにある。【００１４】
また、本発明が解決しようとする別の課題としては、高速応答性に関係する弾性定数Ｋ値を向上する液晶組成物を提供することである。
【課題を解決するための手段】
【００１５】
本発明者は、種々の液晶化合物および種々の化学物質を検討し、特定の液晶化合物を組み合わせることにより前記課題を解決することができることを見出し、本発明を完成するに至った。【００１６】
一般式（ｉ）で表される化合物と、一般式（ｉｉ）および一般式（ｉｉｉ）で表される化合物群から選択される１種または２種以上を含有する液晶組成物、当該液晶組成物を使用した液晶表示素子および当液晶該組成物を使用した液晶表示素子を提供する。
【発明の効果】
【００１７】
本発明の正の誘電率異方性を有する液晶組成物は、大幅に低い粘性を得ることができ、低温での溶解性が良好で、比抵抗や電圧保持率が熱や光によって受ける変化が極めて小さい。【００１８】
本発明の正の誘電率異方性を有する液晶組成物は、当該液晶組成物に含まれる一般式（ｉ）で表される化合物と、一般式（ｉｉ）および一般式（ｉｉｉ）で表される化合物群から選択される少なくとも１種または２種以上の化合物との組み合わせにより、大幅に低い粘性や高い弾性定数Ｋａｖｇを得ることができ、低温での溶解性が良好である。【００１９】
本発明の液晶組成物は、片側の基がアルケニル基の化合物を含む液晶組成物より低粘度でかつ低温安定性が顕著に向上する相乗効果を示す。【００２０】
本発明の正の誘電率異方性を有する液晶組成物は、大幅に低い粘性を得ることができ、低温での溶解性が良好で、比抵抗や電圧保持率が熱や光によって受ける変化が極めて小さいため製品の実用性が高く、これを用いたＩＰＳ型やＦＦＳ型等の液晶表示素子は高速応答を達成できる。【００２１】
本発明は、液晶表示素子製造工程において安定的に性能を発揮できるため、工程起因の表示不良が抑制されて歩留まり高く製造できるので、非常に有用である。
【発明を実施するための形態】
【００２２】
本発明の液晶組成物は、室温（２５℃）において液晶相を呈することが好ましく、ネマチック相を呈することが更に好ましい。また、本発明の液晶組成物は誘電的にほぼ中性の化合物（Δεの値が−２〜２）および正の化合物（Δεの値が２より大きい）を含有する。尚、化合物の誘電率異方性は、２５℃において誘電的にほぼ中性の液晶組成物に添加して調製した液晶組成物の誘電率異方性の測定値から外挿した値である。なお、以下含有量を％で記載するが、これは重量％を意味する。
【００２３】
本発明の第一は、一般式（ｉ）：
【００２４】
【化２】
2017002701.tif 000003
【００２５】
（上記一般式（ｉ）中、ＲｉａおよびＲｉｂはそれぞれ独立して、炭素原子数２〜８個のアルケニル基であり、
Ａｉ１およびＢｉ１は以下の基（ａ）および基（ｂ）：
（ａ）１，４−シクロヘキシレン基（この基中に存在する１個の−ＣＨ２−または隣接していない２個以上の−ＣＨ２−は−Ｏ−に置き換えられてもよい。）
（ｂ）１，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ｂ）はそれぞれ独立してシアノ基、フッ素原子または塩素原子で置換されていても良く、
ｍｉ１は０から３の整数である。）で表される化合物を１種または２種以上と、
一般式（ｉｉ）：
【００２６】
【化３】
2017002701.tif 000004
【００２７】
（上記一般式（ｉｉ）中、Ｒｉｉ１は、炭素原子数１〜８のアルキル基または炭素原子数２〜１０のアルケニル基を表し、基中の１個または非隣接の２個以上の−ＣＨ２−はそれぞれ独立して、−Ｃ≡Ｃ−、−Ｏ−、−ＣＯ−、−ＣＯＯ−または−ＯＣＯ−によって置換されていても良く、基中の１個または非隣接の２個以上の水素原子はそれぞれ独立して、フッ素原子で置換されていても良く、
Ｋｉｉ０、Ｋｉｉ１およびＫｉｉ２はそれぞれ独立して、以下の基（ａ）および基（ｂ）：
（ａ）１，４−シクロヘキシレン基（この基中に存在する１個の−ＣＨ２−または隣接していない２個以上の−ＣＨ２−は−Ｏ−またはＳ−に置き換えられてもよい。）
（ｂ）１，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ｂ）はそれぞれ独立してシアノ基、フッ素原子または塩素原子で置換されていても良く、
Ｚｉｉ１、Ｚｉｉ２およびＺｉｉ３はそれぞれ独立して、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＨ２ＣＨ２ＣＦ２Ｏ−、−ＣＯＯ−、−ＯＣＯ−またはＣ≡Ｃ−を表し、ｎｉｉｋが０の場合は、Ｚｉｉ１およびＺｉｉ２のうちいずれか一つは、−ＯＣＨ２−または−ＣＨ２Ｏ−を表し、ｎｉｉｋが１以上の場合は、Ｚｉｉ１、Ｚｉｉ２およびＺｉｉ３のうちいずれか一つは、−ＯＣＨ２−または−ＣＨ２Ｏ−を表し、
ｎｉｉｋはそれぞれ独立して、０、１、２、３または４を表し、ｎｉｉｉｋが２以上場合、Ｋｉｉ２はそれぞれ同一でも良く、異なっていても良く、ｎｉｉｉｋが２以上場合、Ｚｉｉ３はそれぞれ同一でも良く、異なっていても良く、
Ｘｉｉ１、Ｘｉｉ２、Ｘｉｉ３およびＸｉｉ４はそれぞれ独立して、水素原子またはフッ素原子を表し、
Ｙｉｉ１はそれぞれ独立して、フッ素原子、シアノ基、トリフルオロメチル基、フルオロメトキシ基、ジフルオロメトキシ基、トリフルオロメトキシ基、２，２，２−トリフルオロエチル基で表される化合物および一般式（ｉｉｉ）：
【００２８】
【化４】
2017002701.tif 000005
【００２９】
（上記一般式（ｉｉｉ）中、Ｒｉｉｉ１は炭素原子数１〜８のアルキル基を表し、該アルキル基中の１個または非隣接の２個以上の−ＣＨ２−はそれぞれ独立して−ＣＨ＝ＣＨ−、−Ｃ≡Ｃ−、−Ｏ−、−ＣＯ−、−ＣＯＯ−またはＯＣＯ−によって置換されていてもよく、
ｎｉｉｉ１は、０、１、２、３または４を表し、
Ａｉｉｉ１およびＡｉｉｉ２はそれぞれ独立して、
（ａ）  １，４−シクロヘキシレン基（この基中に存在する１個の−ＣＨ２−または隣接していない２個以上の−ＣＨ２−は−Ｏ−またはＳ−に置き換えられてもよい。）および
（ｂ）  １，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ａ）および基（ｂ）はそれぞれ独立して、シアノ基、フッ素原子または塩素原子で置換されていても良く、
Ｚｉｉｉ１およびＺｉｉｉ２はそれぞれ独立して、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−またはＣ≡Ｃ−を表し、
ｎｉｉｉ１が２、３または４であってＡｉｉｉ２が複数存在する場合は、それらは同一であっても異なっていても良く、ｎｉｉｉ１が２、３または４であってＺｉｉｉ１が複数存在する場合は、それらは同一であっても異なっていても良く、
Ｘｉｉｉ３およびＸｉｉｉ４はそれぞれ独立して、水素原子、塩素原子またはフッ素原子を表し、
Ｙｉｉｉ２は、水素原子、フッ素原子、塩素原子、シアノ基、トリフルオロメチル基、フルオロメトキシ基、ジフルオロメトキシ基、トリフルオロメトキシ基または２，２，２−トリフルオロエチル基を表す。）で表される化合物からなる群から選択される少なくとも１種または２種以上を含む液晶組成物である。
【００３０】
本発明に係る液晶組成物は、一般式（ｉ）で表される化合物と、一般式（ｉｉ）または一般式（ｉｉｉ）で表される化合物とを含む液晶組成物により、片側の基がアルケニル基の化合物だけを含む液晶組成物と比較して、より低粘度でかつ低温安定性が顕著に向上する。より詳細には、片側がアルケニル基の化合物を複数種混合する液晶組成物と比べて、本願発明が、低粘度でかつ低温安定性に優れ、弾性定数（特にＫ３３）を向上することができる。
【００３１】
本発明の液晶組成物は、２５℃における屈折率異方性（Δｎ）が０．０６から０．２０であるが、０．０７から０．１８が更に好ましく、０．０８から０．１６が特に好ましい。更に詳述すると、薄いセルギャップに対応する場合は０．１１から０．１４であることが好ましく、厚いセルギャップに対応する場合は０．０８から０．１１であることが好ましい。
【００３２】
本発明の液晶組成物は、２５℃における誘電率異方性（Δε）が＋１から＋１５である事が好ましく、＋１．５から＋１２がより好ましく、＋２から＋１０がさらに好ましい。
【００３３】
本発明の液晶組成物は、ネマチック相−等方性液体相転移温度（Ｔｎｉ）が６０℃から１２０℃であるが、７０℃から１１０℃がより好ましく、７０℃から１００℃が特に好ましい。
【００３４】
本発明の液晶組成物は、２５℃における粘度（η）が５からｍＰａ・ｓであるが、１８ｍＰａ・ｓ以下であることが更に好ましく、１５ｍＰａ・ｓ以下であることが特に好ましい。
【００３５】
本発明の液晶組成物は、２５℃における回転粘性（γ１）が２０から１２０ｍＰａ・ｓであるが、１００ｍＰａ・ｓ以下であることが更に好ましく、８０ｍＰａ・ｓ以下であることがより更に好ましく、６０ｍＰａ・ｓ以下であることが特に好ましい。
【００３６】
本発明に係るＫａｖｅｒａｇｅ（Ｋａｖｇとも称する。）は、１０ｐＮ以上であることが好ましく、１０〜２０の範囲であることがより好ましく、１０〜１９の範囲であることがさらに好ましく、１１〜１８の範囲であることがよりさらに好ましく、１１〜１７の範囲であることがさらにより好ましく、１２〜１６の範囲であることが特に好ましい。Ｋ１１、Ｋ２２、Ｋ３３は液晶を封入した状態のセルの印加電圧−静電容量カーブ特性から求めることができ、Ｋａｖｅｒａｇｅはその平均値として算出することができる。
【００３７】
以下、本発明に係る液晶組成物の必須成分である一般式（ｉ）、（ｉｉ）および（ｉｉｉ）で表される化合物を順に詳説した後、本発明の液晶組成物に使用できる好適な他の液晶化合物について説明する。
【００３８】
本発明に係る一般式（ｉ）で表される化合物は、誘電的にほぼ中性の化合物（Δεの値が−２〜２）であることが好ましい。
【００３９】
一般式（ｉ）において、ＲｉａおよびＲｉｂはそれぞれ独立して、炭素原子数２〜８個のアルケニル基であり、直鎖状または分岐状が好ましく、直鎖状がより好ましい。直鎖状の炭素原子数２〜６個のアルケニル基であることがさらに好ましく、直鎖状の炭素原子数２〜３個のアルケニル基であることが特に好ましい。
【００４０】
本発明に係るより好ましいアルケニル基としては、式（Ｒ１）から式（Ｒ５）のいずれかで表される基から選ばれることが好ましい。（各式中の黒点は環構造中の炭素原子を表す。）
【００４１】
【化５】
2017002701.tif 000006
【００４２】
で表される。なお、本明細書中において、アルケニル基の例は共通であり、各々のアルキル基の炭素原子数の数によって適宜上記例示から選択される。
【００４３】
本発明に係る一般式（ｉ）におけるＲｉａおよびＲｉｂはそれぞれ独立して、式（Ｒ１）、式（Ｒ２）、式（Ｒ４）が好ましく、式（Ｒ１）、式（Ｒ２）がより好ましい。
【００４４】
また、本発明に係る一般式（ｉ）で表される化合物は、両側の基にアルケニル基を備えていることから、片側にアルルケニル基を有する化合物を２種以上混合した液晶組成物に対して粘度の低下と、弾性定数Ｋ３３の向上との効果にシナジーを示す。
【００４５】
一般式（ｉ）において、Ａｉ１およびＢｉ１はそれぞれ独立して、１，４−シクロヘキシレン基および１，４−フェニレン基からなる群より選ばれる基であることが好ましく、当該基はそれぞれ独立して、フッ素原子で置換されていても良い。
【００４６】
本発明に係る一般式（ｉ）において、Ｂｉ１が１，４−フェニレン基を表す場合、Ｒｉｂは（Ｒ４）および（Ｒ５）から選ばれる基であることが更に好ましい。
【００４７】
上記一般式（ｉ）において、ｍｉ１は０から２の整数であることが好ましく、ｍｉ１は０または１の整数であることがより好ましく、ｍｉ１は０であることが特に好ましい。すなわち、上記式（ｉ）で表される化合物は、２〜４環の化合物が好ましく、２〜３環の化合物が好ましく、２環の化合物が特に好ましい。
【００４８】
また、上記一般式（ｉ）で表される化合物は、分子内にシクロヘキサン環を２つ備えることが好ましい。したがって、上記一般式（ｉ）において、ｍｉ１個のＡｉ１およびＢｉ１からなる群から選択される１つの基が、１，４−シクロヘキシレン基であることが好ましく、Ｂｉ１が１，４−シクロヘキシレン基であることが特に好ましい。
【００４９】
本発明の液晶組成物の総量に対しての式（ｉ）で表される化合物の好ましい含有量の下限値は、１％であり、５％であり、１０％であり、１３％であり、１５％であり、１７％であり、２０％であり、２３％であり、２５％であり、３０％であり、３１％であり、３２％であり、３３％であり、３４％であり、３６％であり、３８％であり、３９％である。好ましい含有量の上限値は、本発明の液晶組成物の総量に対して、６５％であり、６３％であり、６０％であり、５８％であり、５７％であり、５５％であり、５３％であり、５２％であり、５０％であり、４８％であり、４０％であり、３７％であり、３５％であり、３３％であり、３０％であり、２７％であり、２５％であり、２３％であり、２０％であり、１７％であり、１５％であり、１３％であり、１０％である。
【００５０】
上記一般式（ｉ）で表される化合物は、以下の一般式（ｉ−ａ）であることが好ましい。
【００５１】
【化６】
2017002701.tif 000007
【００５２】
（上記一般式（ｉ−ａ）中、ＲｉａおよびＲｉｂはそれぞれ独立して、炭素原子数２〜５個のアルケニル基であり、
Ａｉ３は、以下の基（ａ）および基（ｂ）：
（ａ）１，４−シクロヘキシレン基（この基中に存在する１個の−ＣＨ２−または隣接していない２個以上の−ＣＨ２−は−Ｏ−に置き換えられてもよい。）
（ｂ）１，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ａ）および基（ｂ）はそれぞれ独立してシアノ基、フッ素原子または塩素原子で置換されていても良く、
ｍｉ２は０〜１の整数を表す。）
ｍｉ２が１の場合は、Ａｉ３は１，４−フェニレン基であることが好ましく、上記一般式（ｉ−ａ）において、ｍｉ２が０であることが特に好ましい。シクロヘキサン環が直接連結し、かつ両端の基がアルケニル基の構造であると、弾性定数を向上させ、低粘度の液晶組成物を実現することができる。これにより一般式（ｉｉ）または（ｉｉｉ）との組み合わせた液晶組成物は、低粘度で高速応答性を実現することができる。
【００５３】
本発明の組成物の総量に対しての一般式（ｉ−ａ）で表される化合物の好ましい含有量の下限値は、１％であり、２％であり、３％であり、５％であり、７％であり、８％であり、１０％であり、１３％であり、１５％であり、１７％であり、２０％であり、２３％であり、２５％であり、３０％であり、３１％であり、３２％であり、３３％である。３４％であり、３６％であり、３８％であり、３９％である。好ましい含有量の上限値は、本発明の組成物の総量に対して、６５％であり、６３％であり、６０％であり、５８％であり、５７％であり、５５％であり、５３％であり、５２％であり、５０％であり、４８％であり、４０％であり、３７％であり、３５％であり、３３％であり、３０％であり、２７％であり、２５％であり、２３％であり、２０％であり、１７％であり、１５％であり、１３％であり、１２％であり、１０％である。
【００５４】
一般式（ｉ）で表される化合物は、一般式（ｉ−１）で表される化合物群から選ばれる化合物であることが好ましい。
【００５５】
【化７】
2017002701.tif 000008
【００５６】
（式中ＲｉａおよびＲｉｂはそれぞれ独立して、炭素原子数２〜８個のアルケニル基を表す。）
上記式（ｉ−１）において、ＲｉａおよびＲｉｂはそれぞれ独立して、直鎖状の炭素原子数２〜６のアルケニル基が好ましい。
【００５７】
本発明の液晶組成物の総量に対しての式（ｉ−１）で表される化合物の好ましい含有量の下限値は、１％であり、５％であり、１０％であり、１３％であり、１５％であり、１７％であり、２０％であり、２３％であり、２５％であり、３０％であり、３１％であり、３２％であり、３３％である。３４％であり、３６％であり、３８％であり、３９％である。
好ましい含有量の上限値は、本発明の液晶組成物の総量に対して、６５％であり、６３％であり、６０％であり、５８％であり、５７％であり、５５％であり、５３％であり、５２％であり、５０％であり、４８％であり、４０％であり、３７％であり、３５％であり、３３％であり、３０％であり、２７％であり、２５％であり、２３％であり、２０％であり、１７％であり、１５％であり、１３％であり、１０％である。
【００５８】
さらに、一般式（ｉ−１）で表される化合物は、式（ｉ−１．１）から式（ｉ−１．１５）で表される化合物群から選ばれる化合物であることが好ましく、式（ｉ−１．１）〜式（ｉ−１．５）、式（ｉ−１．７）、式（ｉ−１．８）、式（ｉ−１．１４）で表される化合物群から選ばれる化合物であること更に好ましく、式（ｉ−１．１）、式（ｉ−１．２）、式（ｉ−１．４）で表される化合物群から選ばれる化合物であることが特に好ましい。
【００５９】
【化８】
2017002701.tif 000009
【００６０】
【化９】
2017002701.tif 000010
【００６１】
特に、式（ｉ−１．１）、式（ｉ−１．４）で表される化合物は、本発明の液晶組成物の応答速度を特に改善するため好ましい。また、応答速度よりも高いＴｎｉを求めるときは、式（ｉ−１．２）、式（ｉ−１．３）、式（ｉ−１．７）および式（ｉ−１．８）で表される化合物を用いることが好ましい。また、低温での溶解度を良くするためには、式（ｉ−１．１）、式（ｉ−１．３）、式（ｉ−１．４）および式（ｉ−１．５）で表される化合物が好ましい。さらに、低粘度、かつ弾性定数Ｋ３３の値を向上するには式（ｉ−１．１）、式（ｉ−１．２）および式（ｉ−１．４）で表される化合物が好ましく、低粘度の化合物と、弾性定数Ｋ３３の値を向上する化合物とを別々に混合した液晶組成物より、式（ｉ−１．１）、式（ｉ−１．２）および式（ｉ−１．４）で表される化合物を使用した方が前者よりシナジーを示す。
【００６２】
一般式（ｉ）で表される化合物は一般式（ｉ−２）で表される下記の化合物である。
【００６３】
【化１０】
2017002701.tif 000011
【００６４】
（式中ＲｉａおよびＲｉｂはそれぞれ独立して炭素原子数２〜８個のアルケニル基を表す。）
一般式（ｉ−２）において、ＲｉａおよびＲｉｂはそれぞれ独立して、直鎖状の炭素原子数２〜５のアルケニル基が好ましい。
【００６５】
本発明の液晶組成物の総量に対しての式（ｉ−２）で表される化合物の好ましい含有量の下限値は、１％であり、５％であり、１０％であり、１３％であり、１５％であり、１７％であり、２０％であり、２３％であり、２５％であり、３０％である。好ましい含有量の上限値は、本発明の液晶組成物の総量に対して、６０％であり、５５％であり、５０％であり、４５％であり、４０％であり、３７％であり、３５％であり、３３％であり、３０％であり、２７％であり、２５％であり、２３％であり、２０％であり、１７％であり、１５％であり、１３％であり、１０％である。
【００６６】
さらに、一般式（ｉ−２）で表される化合物は、式（ｉ−２．１）から式（ｉ−２．８）で表される化合物群から選ばれる化合物であることが好ましく、式（ｉ−２．１）、式（ｉ−２．２）、式（ｉ−２．５）、式（ｉ−２．６）で表される化合物群から選ばれる化合物であることが更に好ましい。
【００６７】
【化１１】
2017002701.tif 000012
【００６８】
一般式（ｉ）で表される化合物は、以下の一般式（ｉ−３）で表される化合物が好ましい。
【００６９】
【化１２】
2017002701.tif 000013
【００７０】
（式中ＲｉａおよびＲｉｂはそれぞれ独立して炭素原子数２〜８個のアルケニル基を表す。）
一般式（ｉ−３）において、ＲｉａおよびＲｉｂはそれぞれ独立して、直鎖状の炭素原子数２〜５のアルケニル基が好ましい。
【００７１】
本発明の液晶組成物の総量に対しての式（ｉ−３）で表される化合物の好ましい含有量の下限値は、１％であり、５％であり、１０％であり、１３％であり、１５％であり、１７％であり、２０％であり、２３％であり、２５％であり、３０％である。好ましい含有量の上限値は、本発明の液晶組成物の総量に対して、６０％であり、５５％であり、５０％であり、４５％であり、４０％であり、３７％であり、３５％であり、３３％であり、３０％であり、２７％であり、２５％であり、２３％であり、２０％であり、１７％であり、１５％であり、１３％であり、１０％である。
【００７２】
さらに、一般式（ｉ−３）で表される化合物は、式（ｉ−３．１）から式（ｉ−３．３）で表される化合物群から選ばれる化合物であることが好ましい。
【００７３】
【化１３】
2017002701.tif 000014
【００７４】
一般式（ｉ）で表される化合物は、以下の一般式（ｉ−４）で表される化合物が好ましい。
【００７５】
【化１４】
2017002701.tif 000015
【００７６】
（式中ＲｉａおよびＲｉｂはそれぞれ独立して炭素原子数２〜８個のアルケニル基を表す。）
一般式（ｉ−４）において、ＲｉａおよびＲｉｂはそれぞれ独立して、直鎖状の炭素原子数２〜５のアルケニル基が好ましい。
【００７７】
本発明の液晶組成物の総量に対しての式（ｉ−４）で表される化合物の好ましい含有量の下限値は、１％であり、５％であり、１０％であり、１３％であり、１５％であり、１７％であり、２０％であり、２３％であり、２５％であり、３０％である。好ましい含有量の上限値は、本発明の液晶組成物の総量に対して、６０％であり、５５％であり、５０％であり、４５％であり、４０％であり、３７％であり、３５％であり、３３％であり、３０％であり、２７％であり、２５％であり、２３％であり、２０％であり、１７％であり、１５％であり、１３％であり、１０％である。
【００７８】
さらに、一般式（ｉ−４）で表される化合物は、式（ｉ−４．１）から式（ｉ−４．２）で表される化合物群から選ばれる化合物であることが好ましく、式（ｉ−４．１）で表される化合物がより好ましい。
【００７９】
【化１５】
2017002701.tif 000016
【００８０】
一般式（ｉ）で表される化合物は、以下の一般式（ｉ−５）で表される化合物が好ましい。
【００８１】
【化１６】
2017002701.tif 000017
【００８２】
（式中ＲｉａおよびＲｉｂはそれぞれ独立して炭素原子数２〜８個のアルケニル基を表す。）
一般式（ｉ−５）において、ＲｉａおよびＲｉｂはそれぞれ独立して、直鎖状の炭素原子数２〜５のアルケニル基が好ましい。
【００８３】
本発明の液晶組成物の総量に対しての式（ｉ−５）で表される化合物の好ましい含有量の下限値は、１％であり、５％であり、１０％であり、１３％であり、１５％であり、１７％であり、２０％であり、２３％であり、２５％であり、３０％である。好ましい含有量の上限値は、本発明の液晶組成物の総量に対して、６０％であり、５５％であり、５０％であり、４５％であり、４０％であり、３７％であり、３５％であり、３３％であり、３０％であり、２７％であり、２５％であり、２３％であり、２０％であり、１７％であり、１５％であり、１３％であり、１０％である。
【００８４】
さらに、一般式（ｉ−５）で表される化合物は、式（ｉ−５．１）から式（ｉ−５．３）で表される化合物群から選ばれる化合物であることが好ましい。
【００８５】
【化１７】
2017002701.tif 000018
【００８６】
本発明に係る一般式（ｉｉ）で表される化合物は、正の化合物（Δεの値が２より大きい）であることが好ましい。
【００８７】
一般式（ｉｉ）において、Ｒｉｉ１は、炭素原子数１〜８のアルキル基または炭素原子数２〜８のアルケニル基を表すことが好ましい。
【００８８】
一般式（ｉｉ）において、Ｋｉｉ１およびＫｉｉ２はそれぞれ独立して、１，４−シクロヘキシレン基（基中の１個または非隣接の２個以上の−ＣＨ２−は−Ｏ−によって置換されていても良い。）または１，４−フェニレン基を表すことが好ましく、当該基中の水素原子はそれぞれ独立して、フッ素原子で置換されていても良い。
【００８９】
一般式（ｉｉ）において、Ｋｉｉ０は、１，４−シクロヘキシレン基（基中の１個または非隣接の２個以上の−ＣＨ２−は−Ｏ−によって置換されていても良い。）または１，４−フェニレン基を表すことが好ましい。
【００９０】
一般式（ｉｉ）において、Ｚｉｉ１、Ｚｉｉ２またはＺｉｉ３のいずれか一つが、単結合、−ＯＣＨ２−、−ＣＨ２Ｏ−、−ＯＣＦ２−、−ＣＦ２Ｏ−または−ＣＨ２ＣＨ２ＣＦ２Ｏ−を表し、ｎｉｉｋが０の場合は、Ｚｉｉ１およびＺｉｉ２のうちいずれか一つは、−ＯＣＨ２−または−ＣＨ２Ｏ−を表し、ｎｉｉｋが１以上の場合は、Ｚｉｉ１、Ｚｉｉ２およびＺｉｉ３のうちいずれか一つは、−ＯＣＨ２−または−ＣＨ２Ｏ−を表し、Ｚｉｉ１、Ｚｉｉ２またはＺｉｉ３のいずれか一つが、単結合、−ＯＣＨ２−、−ＣＨ２Ｏ−または−ＣＨ２ＣＨ２ＣＦ２Ｏ−を表し、かつＺｉｉ１、Ｚｉ２またはＺｉｉ３のうちいずれか一つは、−ＯＣＨ２−または−ＣＨ２Ｏ−を表すことがより好ましい。
【００９１】
一般式（ｉｉ）において、ｎｉｉｋは、０、１または２を表すことが好ましく、かつｎｉｉｋが２以上場合、Ｋｉｉ２は同一でも良く、異なっていても良く、ｎｉｉｋが０または１を表すことがより好ましい。誘電率、Δｎの観点からベンゼン環が３つ（以上）含まれていることが好ましい。
【００９２】
一般式（ｉｉ）において、Ｘｉｉ３またはＸｉｉ４のいずれか２つ以上がフッ素原子を表すことがより好ましい。
【００９３】
一般式（ｉｉ）において、Ｙｉｉ１は、フッ素原子、トリフルオロメチル基、フルオロメトキシ基、ジフルオロメトキシ基、トリフルオロメトキシ基、２，２，２−トリフルオロエチル基または炭素原子数１〜５個のアルコキシ基（基中の１個以上の−ＣＨ２−ＣＨ２−は−ＣＨ＝ＣＨ−によって置換されていても良い）であることが好ましく、フッ素原子、トリフルオロメチル基またはトリフルオロメトキシ基であることがより好ましい。
【００９４】
本発明の液晶組成物の総量に対しての一般式（ｉｉ）で表される化合物の好ましい含有量の下限値は、１％であり、２％であり、４％であり、５％であり、８％であり、１０％であり、１３％であり、１５％であり、１８％であり、２０％である。好ましい含有量の上限値は、４０％であり、３７％であり、３５％であり、３２％であり、３０％であり、２８％であり、２５％であり、２３％であり、２０％であり、１８％であり、１５％であり、１３％であり、１０％であり、８％であり、５％である。
【００９５】
本発明に係る一般式（ｉｉ）で表される化合物は、その構造中に下記の部分構造を有していることが好ましい。
【００９６】
【化１８】
2017002701.tif 000019
【００９７】
（式中の黒点は上記部分構造が結合している環構造中の炭素原子を表す。）
上記部分構造を有する化合物として、一般式（ｉｉ−１）〜（ｉｉ−９）で表される化合物群から選択される少なくとも一種であることが好ましい。
【００９８】
一般式（ｉｉ−１）で表される化合物は下記のものである。
【００９９】
【化１９】
2017002701.tif 000020
【０１００】
（式中、Ｘｉｉ１１１およびＸｉｉ１１２はそれぞれ独立してフッ素原子または水素原子を表し、Ｙｉｉ１１１はフッ素原子、塩素原子またはＯＣＦ３を表し、Ｒｉｉ１１１は炭素原子数１〜５のアルキル基、炭素原子数２〜５のアルケニル基または炭素原子数１〜４のアルコキシ基を表し、Ｗｉｉ１１１およびＷｉｉ１１２はそれぞれ独立して、−ＣＨ２−または−Ｏ−を表す。）
一般式（ｉｉ−１）において、Ｗｉｉ１１１またはＷｉｉ１１２の少なくとも一つ以上が−Ｏ−の場合、Ｘｉｉ１１１及びＸｉｉ１１２が、フッ素原子であることが好ましい。
【０１０１】
本発明の液晶組成物の総量に対しての一般式（ｉｉ−１）で表される化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１０２】
本発明の液晶組成物の粘度を低く保ち、応答速度が速い組成物が必要な場合は上記の下限値を低めに、上限値を低めにすることが好ましい。さらに、焼き付きの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１０３】
さらに、本発明の液晶組成物に使用される一般式（ｉｉ−１）で表される化合物は、具体的には式（ｉｉ−１．１）から式（ｉｉ−１．１２）で表される化合物であることが好ましく、中でも式（ｉｉ−１．５）から式（ｉｉ−１．１２）で表される化合物を含有することが好ましい。
【０１０４】
【化２０】
2017002701.tif 000021
【０１０５】
【化２１】
2017002701.tif 000022
【０１０６】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１０７】
一般式（ｉｉ−２）で表される化合物は下記のものである。
【０１０８】
【化２２】
2017002701.tif 000023
【０１０９】
（式中、Ｘｉｉ１２１〜Ｘｉｉ１２４はそれぞれ独立してフッ素原子または水素原子を表し、Ｙｉｉ１２１はフッ素原子、塩素原子またはＯＣＦ３を表し、Ｒｉｉ１２１は炭素原子数１〜５のアルキル基、炭素原子数２〜５のアルケニル基または炭素原子数１〜４のアルコキシ基を表す。）
本発明の液晶組成物の総量に対しての一般式（ｉｉ−２）で表される化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１１０】
本発明の液晶組成物の粘度を低く保ち、応答速度が速い組成物が必要な場合は上記の下限値を低めに、上限値を低めにすることが好ましい。さらに、焼き付きの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１１１】
さらに、本発明の液晶組成物に使用される一般式（ｉｉ−２）で表される化合物は、具体的には式（ｉｉ−２．１）から式（ｉｉ−２．８）で表される化合物であることが好ましく、中でも式（ｉｉ−２．１）から式（ｉｉ−２．４）で表される化合物を含有することが好ましい。
【０１１２】
【化２３】
2017002701.tif 000024
【０１１３】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１１４】
一般式（ｉｉ−３）で表される化合物は下記のものである。
【０１１５】
【化２４】
2017002701.tif 000025
【０１１６】
（式中、Ｘｉｉ１３１およびＸｉｉ１３２はそれぞれ独立してフッ素原子または水素原子を表し、Ｙｉｉ１３１はフッ素原子、塩素原子またはＯＣＦ３を表し、Ｒｉｉ１３１は炭素原子数１〜５のアルキル基、炭素原子数２〜５のアルケニル基または炭素原子数１〜４のアルコキシ基を表し、Ｗｉｉ１３１およびＷｉｉ１３２はそれぞれ独立して、−ＣＨ２−またはＯ−を表す。）
本発明の液晶組成物の総量に対しての一般式（ｉｉ−３）で表される化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１１７】
本発明の液晶組成物の粘度を低く保ち、応答速度が速い組成物が必要な場合は上記の下限値を低めに、上限値を低めにすることが好ましい。さらに、焼き付きの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１１８】
さらに、本発明の液晶組成物に使用される一般式（ｉｉ−３）で表される化合物は、具体的には式（ｉｉ−３．１）から式（ｉｉ−３．１２）で表される化合物であることが好ましく、中でも式（ｉｉ−３．５）から式（ｉｉ−３．８）で表される化合物を含有することが好ましい。
【０１１９】
【化２５】
2017002701.tif 000026
【０１２０】
【化２６】
2017002701.tif 000027
【０１２１】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１２２】
一般式（ｉｉ−４）で表される化合物は下記のものである。
【０１２３】
【化２７】
2017002701.tif 000028
【０１２４】
（式中、Ｘｉｉ１４１〜Ｘｉｉ１４４はそれぞれ独立してフッ素原子または水素原子を表し、Ｙｉｉ１４１はフッ素原子、塩素原子またはＯＣＦ３を表し、Ｒｉｉ１４１は炭素原子数１〜５のアルキル基、炭素原子数２〜５のアルケニル基または炭素原子数１〜４のアルコキシ基を表し、Ｗｉｉ１４１およびＷｉｉ１４２はそれぞれ独立して、−ＣＨ２−または−Ｏ−を表す。）
一般式（ｉｉ−４）において、Ｗｉｉ１４１またはＷｉｉ１４２の少なくとも一つ以上が−Ｏ−の場合、Ｘｉｉ１４３及びＸｉｉ１４４が、フッ素原子であることが好ましい。
【０１２５】
本発明の液晶組成物の総量に対しての一般式（ｉｉ−４）で表される化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１２６】
本発明の液晶組成物の粘度を低く保ち、応答速度が速い組成物が必要な場合は上記の下限値を低めに、上限値を低めにすることが好ましい。さらに、焼き付きの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１２７】
さらに、本発明の液晶組成物に使用される一般式（ｉｉ−４）で表される化合物は、具体的には式（ｉｉ−４．１）から式（ｉｉ−４．２８）で表される化合物であることが好ましく、中でも式（ｉｉ−４．１）から（ｉｉ−４．４）、（ｉｉ−４．１１）から（ｉｉ−４．１８）、（ｉｉ−４．２１）から（ｉｉ−４．２８）で表される化合物を含有することが好ましく、式（ｉｉ−４．１）から（ｉｉ−４．４）、（ｉｉ−４．１１）から（ｉｉ−４．１４）、（ｉｉ−４．２５）から（ｉｉ−４．２８）で表される化合物を含有することがより好ましい。
【０１２８】
【化２８】
2017002701.tif 000029
【０１２９】
【化２９】
2017002701.tif 000030
【０１３０】
【化３０】
2017002701.tif 000031
【０１３１】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１３２】
一般式（ｉｉ−５）で表される化合物は下記のものである。
【０１３３】
【化３１】
2017002701.tif 000032
【０１３４】
（式中、Ｘｉｉ１５１〜Ｘｉｉ１５４はそれぞれ独立してフッ素原子または水素原子を表し、Ｙｉｉ１５１はフッ素原子、塩素原子またはＯＣＦ３を表し、Ｒｉｉ１５１は炭素原子数１〜５のアルキル基、炭素原子数２〜５のアルケニル基または炭素原子数１〜４のアルコキシ基を表し、Ｗｉｉ１５１およびＷｉｉ１５２はそれぞれ独立して、−ＣＨ２−またはＯ−を表す。）
本発明の液晶組成物の総量に対しての一般式（ｉｉ−５）で表される化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１３５】
本発明の液晶組成物の粘度を低く保ち、応答速度が速い組成物が必要な場合は上記の下限値を低めに、上限値を低めにすることが好ましい。さらに、焼き付きの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１３６】
さらに、本発明の液晶組成物に使用される一般式（ｉｉ−５）で表される化合物は、具体的には式（ｉｉ−５．１）から式（ｉｉ−５．８）で表される化合物であることが好ましく、中でも式（ｉｉ−５．５）および式（ｉｉ−５．８）で表される化合物を含有することが好ましい。
【０１３７】
【化３２】
2017002701.tif 000033
【０１３８】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１３９】
一般式（ｉｉ−６）で表される化合物は下記のものである。
【０１４０】
【化３３】
2017002701.tif 000034
【０１４１】
（式中、Ｘｉｉ１６１およびＸｉｉ１６２はそれぞれ独立してフッ素原子または水素原子を表し、Ｙｉｉ１６１はフッ素原子、塩素原子またはＯＣＦ３を表し、Ｒｉｉ１６１は炭素原子数１〜５のアルキル基、炭素原子数２〜５のアルケニル基または炭素原子数１〜４のアルコキシ基を表し、Ｗｉｉ１６１およびＷｉｉ１６２はそれぞれ独立して、−ＣＨ２−またはＯ−を表す。）
本発明の液晶組成物の総量に対しての一般式（ｉｉ−６）で表される化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１４２】
本発明の液晶組成物の粘度を低く保ち、応答速度が速い組成物が必要な場合は上記の下限値を低めに、上限値を低めにすることが好ましい。さらに、焼き付きの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１４３】
さらに、本発明の液晶組成物に使用される一般式（ｉｉ−６）で表される化合物は、具体的には式（ｉｉ−６．１）から式（ｉｉ−６．１４）で表される化合物であることが好ましく、中でも式（ｉｉ−６．５）から式（ｉｉ−６．８）、式（ｉｉ−６．１１）から式（ｉｉ−６．１４）で表される化合物を含有することが好ましい。
【０１４４】
【化３４】
2017002701.tif 000035
【０１４５】
【化３５】
2017002701.tif 000036
【０１４６】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１４７】
一般式（ｉｉ−７）で表される化合物は下記のものである。
【０１４８】
【化３６】
2017002701.tif 000037
【０１４９】
（式中、Ｘｉｉ１７１〜Ｘｉｉ１７４はそれぞれ独立してフッ素原子または水素原子を表し、Ｙｉｉ１７１はフッ素原子、塩素原子またはＯＣＦ３を表し、Ｒｉｉ１７１は炭素原子数１〜５のアルキル基、炭素原子数２〜５のアルケニル基または炭素原子数１〜４のアルコキシ基を表す。）
本発明の液晶組成物の総量に対しての一般式（ｉｉ−７）で表される化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１５０】
本発明の液晶組成物の粘度を低く保ち、応答速度が速い組成物が必要な場合は上記の下限値を低めに、上限値を低めにすることが好ましい。さらに、焼き付きの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１５１】
さらに、本発明の液晶組成物に使用される一般式（ｉｉ−７）で表される化合物は、具体的には式（ｉｉ−７．１）から式（ｉｉ−７．８）で表される化合物であることが好ましく、中でも式（ｉｉ−７．１）から式（ｉｉ−７．４）で表される化合物を含有することが好ましい。
【０１５２】
【化３７】
2017002701.tif 000038
【０１５３】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１５４】
一般式（ｉｉ−８）で表される化合物は下記のものである。
【０１５５】
【化３８】
2017002701.tif 000039
【０１５６】
（式中、Ｘｉｉ１８１〜Ｘｉｉ１８４はそれぞれ独立してフッ素原子または水素原子を表し、Ｙｉｉ１８１はフッ素原子、塩素原子またはＯＣＦ３を表し、Ｒｉｉ１８１は炭素原子数１〜５のアルキル基、炭素原子数２〜５のアルケニル基または炭素原子数１〜４のアルコキシ基を表し、Ｗｉｉ１８１およびＷｉｉ１８２はそれぞれ独立して、−ＣＨ２−または−Ｏ−を表す。）
一般式（ｉｉ−８）において、Ｗｉｉ１８１およびＷｉｉ１８２の少なくとも一方が−Ｏ−であることが好ましい。Ｗｉｉ１８１およびＷｉｉ１８２の少なくとも一方に−Ｏ−を導入すると、誘電率異方性および弾性定数Ｋ１１を上昇させることができる。溶解性を重視する場合はＷｉｉ１８１およびＷｉｉ１８２の一方のみが−Ｏ−である事が好ましく、誘電率異方性を重視する場合はＷｉｉ１８１およびＷｉｉ１８２の両方が−Ｏ−である事が好ましく、いずれの場合も、Ｘｉｉ１８１もしくはＸｉｉ１８２のいずれか、またはＸｉｉ１８１およびＸｉｉ１８２両方をフッ素に置換することで、更に高い誘電率異方性と高い溶解性を得ることができるが、両方をフッ素原子に置換した場合、弾性定数Ｋ１１の上昇効果はいくらか減殺される。
【０１５７】
一般式（ｉｉ−８）において、Ｘｉｉ１８３およびＸｉｉ１８４の少なくとも一方はフッ素原子であることが好ましく、両方がフッ素原子であることが更に好ましい。Ｗｉｉ１８１およびＷｉｉ１８２の両方が−ＣＨ２−であっても、Ｘｉｉ１８１およびＸｉｉ１８２のいずれかまたは両方をフッ素に置換することで、高い誘電率異方性と高い溶解性を得ることができるが、その場合、弾性定数Ｋ１１は−○−を導入した化合物よりも有意に低下する。この弾性定数の低下は、ＴＮディスプレイにおいては閾値電圧の低下、ＩＰＳディスプレイおよびＦＦＳディスプレイにおいては駆動電圧の低下に加えて、透過率の低下、戻りの応答速度の悪化をもたらす場合があるため、Ｗｉｉ１８１およびＷｉｉ１８２、並びに、Ｘｉｉ１８１およびＸｉｉ１８２は目的に応じて適宜選択される。Ｙｉｉ１８１はフッ素原子、−ＯＣＦ３、−ＣＦ３、炭素原子数２以上のフッ化アルキル基であることが好ましく、フッ素である事が特に好ましい。
【０１５８】
本発明の液晶組成物の総量に対しての一般式（ｉｉ−８）で表される化合物の好ましい含有量の下限値は、１％であり、２％であり、３％であり、４％であり、５％であり、８％であり、１０％であり、１２％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１５９】
本発明の液晶組成物の粘度を低く保ち、応答速度が速い組成物が必要な場合は上記の下限値を低めに、上限値を低めにすることが好ましい。さらに、焼き付きの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１６０】
さらに、本発明の液晶組成物に使用される一般式（ｉｉ−８）で表される化合物は、具体的には式（ｉｉ−８．１）から式（ｉｉ−８．５２）で表される化合物であることが好ましく、中でも式（ｉｉ−８．２１）から式（ｉｉ−８．３２）、式（ｉｉ−８．４１）から式（ｉｉ−８．４８）で表される化合物を含有することが好ましい。
【０１６１】
【化３９】
2017002701.tif 000040
【０１６２】
【化４０】
2017002701.tif 000041
【０１６３】
【化４１】
2017002701.tif 000042
【０１６４】
【化４２】
2017002701.tif 000043
【０１６５】
【化４３】
2017002701.tif 000044
【０１６６】
【化４４】
2017002701.tif 000045
【０１６７】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１６８】
一般式（ｉｉ−９）で表される化合物は下記のものである。
【０１６９】
【化４５】
2017002701.tif 000046
【０１７０】
（式中、Ｘｉｉ１９１〜Ｘｉｉ１９６はそれぞれ独立してフッ素原子または水素原子を表し、Ｙｉｉ１９１はフッ素原子、塩素原子またはＯＣＦ３を表し、Ｒｉｉ１９１は炭素原子数１〜５のアルキル基、炭素原子数２〜５のアルケニル基または炭素原子数１〜４のアルコキシ基を表す。）
上記一般式（ｉｉ−９）において、Ｘｉｉ１９１またはＸｉｉ１９２が水素原子であることが好ましい。
【０１７１】
上記一般式（ｉｉ−９）において、Ｘｉｉ１９３またはＸｉｉ１９４のいずれか一方がフッ素原子であることが好ましい。
【０１７２】
上記一般式（ｉｉ−９）において、Ｘｉｉ１９５およびＸｉｉ１９６がフッ素原子であることが好ましい。
【０１７３】
上記一般式（ｉｉ−９）において、Ｙｉｉ１９１はフッ素原子であることが好ましい。
【０１７４】
本発明の液晶組成物の総量に対しての一般式（ｉｉ−９）で表される化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１７５】
本発明の液晶組成物の粘度を低く保ち、応答速度が速い組成物が必要な場合は上記の下限値を低めに、上限値を低めにすることが好ましい。さらに、焼き付きの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１７６】
さらに、本発明の液晶組成物に使用される一般式（ｉｉ−９）で表される化合物は、具体的には式（ｉｉ−９．１）から式（ｉｉ−９．１２）で表される化合物であることが好ましく、中でも式（ｉｉ−９．５）から式（ｉｉ−９．８）で表される化合物を含有することが好ましい。
【０１７７】
【化４６】
2017002701.tif 000047
【０１７８】
【化４７】
2017002701.tif 000048
【０１７９】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１８０】
本発明に係る一般式（ｉｉｉ）で表される化合物は、正の化合物（Δεの値が２より大きい）であることが好ましい。
【０１８１】
一般式（ｉｉｉ）において、Ｒｉｉｉ１は、直鎖状または分岐状が好ましく、直鎖状がより好ましい。また前記Ｒｉｉｉ１は、炭素原子数１〜８個のアルキル基、炭素原子数２〜８個のアルケニル基または炭素原子数１〜８のアルコキシ基が好ましく、素原子数１〜６個のアルキル基、炭素原子数２〜６個のアルケニル基または炭素原子数１〜６のアルコキシ基がより好ましい。
【０１８２】
一般式（ｉｉｉ）において、ｎｉｉｉ１は、０、１、２または３を表すことが好ましく、ｎｉｉｉ１は、０、１または２を表すことがより好ましい。ｎｉｉｉ１が２以上の整数の場合であってＡｉｉｉ２が複数存在する場合は、それらは同一であっても異なっていても良く、ｎｉｉｉ１が２以上の整数あってＺｉｉｉ１が複数存在する場合は、それらは同一であっても異なっていても良い。
【０１８３】
一般式（ｉｉｉ）において、ＡＫ１およびＡＫ２はそれぞれ独立して、１，４−フェニレン基を表すことが好ましく、上記のフェニレン基上の水素原子はそれぞれ独立して、フッ素原子で置換されていても良い。これにより、組成物全体のΔｎを大幅に向上することができる。
【０１８４】
一般式（ｉｉｉ）において、ＺＫ１およびＺＫ２はそれぞれ独立して単結合、−ＯＣＨ２−、−ＣＨ２Ｏ−、−ＯＣＦ２−、−ＣＦ２Ｏ−またはＣ≡Ｃ−を表すことが好ましい。
【０１８５】
一般式（ｉｉｉ）において、ＸＫ１およびＸＫ３はそれぞれ独立して水素原子またはフッ素原子を表すことが好ましい。
【０１８６】
一般式（ｉｉｉ）において、ＹＫ２は、水素原子、フッ素原子、トリフルオロメチル基、トリフルオロメトキシ基または２，２，２−トリフルオロエチル基を表すことが好ましい。
【０１８７】
本発明の液晶組成物の総量に対しての一般式（ｉｉｉ）で表される化合物の好ましい含有量の下限値は、１％であり、２％であり、４％であり、５％であり、８％であり、１０％であり、１３％であり、１５％であり、１８％であり、２０％である。好ましい含有量の上限値は、４０％であり、３７％であり、３５％であり、３２％であり、３０％であり、２８％であり、２５％であり、２３％であり、２０％であり、１８％であり、１５％であり、１３％であり、１０％であり、８％であり、５％である。
【０１８８】
一般式（ｉｉｉ）で表される化合物は、例えば一般式（ｉｉｉ−１）で表される化合物群から選ばれる化合物であることが好ましい。
【０１８９】
【化４８】
2017002701.tif 000049
【０１９０】
（式中、Ｒｉｉｉ１１は炭素原子数１〜５のアルキル基、炭素原子数２〜５のアルケニル基または炭素原子数１〜４のアルコキシ基を表し、Ｘｉｉｉ１１〜Ｘｉｉｉ１４はそれぞれ独立して水素原子またはフッ素原子を表し、Ｙｉｉｉ１１はフッ素原子またはＯＣＦ３を表す。）
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類以上である。
【０１９１】
本発明の液晶組成物の総量に対しての式（ｉｉｉ−１）で表される化合物の好ましい含有量の下限値は、１％であり、２％であり、５％であり、８％であり、１０％であり、１３％であり、１５％であり、１８％であり、２０％であり、２２％であり、２５％であり、３０％である。好ましい含有量の上限値は、３０％であり、２８％であり、２５％であり、２３％であり、２０％であり、１８％であり、１５％であり、１３％であり、１０％であり、８％であり、５％である。
【０１９２】
本発明の液晶組成物の粘度を低く保ち、応答速度が速い組成物が必要な場合は上記の下限値を低めに、上限値を低めにすることが好ましい。さらに、本発明の液晶組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１９３】
さらに、一般式（ｉｉｉ−１）で表される化合物は、具体的には式（ｉｉｉ−１．１）から式（ｉｉｉ−１．４）で表される化合物であることが好ましく、式（ｉｉｉ−１．１）または式（ｉｉｉ−１．２）で表される化合物が好ましく、式（ｉｉｉ−１．２）で表される化合物がさらに好ましい。また、式（ｉｉｉ−１．１）または式（ｉｉｉ−１．２）で表される化合物を同時に使用することも好ましい。
【０１９４】
【化４９】
2017002701.tif 000050
【０１９５】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０１９６】
一般式（ｉｉｉ）で表される化合物は、例えば一般式（ｉｉｉ−２）で表される化合物群から選ばれる化合物であることが好ましい。
【０１９７】
【化５０】
2017002701.tif 000051
【０１９８】
（式中、Ｒｉｉｉ２１は炭素原子数１〜５のアルキル基、炭素原子数２〜５のアルケニル基または炭素原子数１〜４のアルコキシ基を表し、Ｘｉｉｉ２１〜Ｘｉｉｉ２４はそれぞれ独立して水素原子またはフッ素原子を表し、Ｙｉｉｉ２１はフッ素原子またはＯＣＦ３を表す。）
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類以上である。
【０１９９】
本発明の液晶組成物の総量に対しての式（ｉｉｉ−２）で表される化合物の好ましい含有量の下限値は、１％であり、２％であり、５％であり、８％であり、１０％であり、１３％であり、１５％であり、１８％であり、２０％であり、２２％であり、２５％であり、３０％である。好ましい含有量の上限値は、３０％であり、２８％であり、２５％であり、２３％であり、２０％であり、１８％であり、１５％であり、１３％であり、１０％であり、８％であり、５％である。
【０２００】
本発明の液晶組成物の粘度を低く保ち、応答速度が速い組成物が必要な場合は上記の下限値を低めに、上限値を低めにすることが好ましい。さらに、本発明の液晶組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０２０１】
さらに、一般式（ｉｉｉ−２）で表される化合物は、具体的には式（ｉｉｉ−２．１）から式（ｉｉｉ−２．６）で表される化合物であることが好ましく、式（ｉｉｉ−２．５）または式（ｉｉｉ−２．６）で表される化合物が好ましく、式（ｉｉｉ−２．６）で表される化合物がさらに好ましい。また、式（ｉｉｉ−２．５）または式（ｉｉｉ−２．６）で表される化合物を同時に使用することも好ましい。
【０２０２】
【化５１】
2017002701.tif 000052
【０２０３】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０２０４】
一般式（ｉｉｉ）で表される化合物は、例えば一般式（ｉｉｉ−３）で表される化合物群から選ばれる化合物であることが好ましい。
【０２０５】
【化５２】
2017002701.tif 000053
【０２０６】
（式中、Ｒｉｉｉ３１は炭素原子数１〜５のアルキル基、炭素原子数２〜５のアルケニル基または炭素原子数１〜４のアルコキシ基を表し、Ｘｉｉｉ３１〜Ｘｉｉｉ３６はそれぞれ独立して水素原子またはフッ素原子を表し、Ｙｉｉｉ３１はフッ素原子またはＯＣＦ３を表す。）
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類以上である。
【０２０７】
本発明の液晶組成物の総量に対しての式（ｉｉｉ−３）で表される化合物の好ましい含有量の下限値は、１％であり、２％であり、５％であり、８％であり、１０％であり、１３％であり、１５％であり、１８％であり、２０％であり、２２％であり、２５％であり、３０％である。好ましい含有量の上限値は、３０％であり、２８％であり、２５％であり、２３％であり、２０％であり、１８％であり、１５％であり、１３％であり、１０％であり、８％であり、５％である。
【０２０８】
本発明の液晶組成物の粘度を低く保ち、応答速度が速い組成物が必要な場合は上記の下限値を低めに、上限値を低めにすることが好ましい。さらに、本発明の液晶組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０２０９】
さらに、一般式（ｉｉｉ−３）で表される化合物は、具体的には式（ｉｉｉ−３．１）から式（ｉｉｉ−３．４）で表される化合物であることが好ましく、式（ｉｉｉ−３．１）または式（ｉｉｉ−３．２）で表される化合物であることがより好ましい。また、式（ｉｉｉ−３．１）および式（ｉｉｉ−３．２）で表される化合物を同時に使用することも好ましい。
【０２１０】
【化５３】
2017002701.tif 000054
【０２１１】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０２１２】
一般式（ｉｉｉ）で表される化合物は、例えば一般式（ｉｉｉ−４）で表される化合物群から選ばれる化合物であることが好ましい。
【０２１３】
【化５４】
2017002701.tif 000055
【０２１４】
（式中、Ｒｉｉｉ４１は炭素原子数１〜５のアルキル基、炭素原子数２〜５のアルケニル基または炭素原子数１〜４のアルコキシ基を表し、Ｘｉｉｉ４１〜Ｘｉｉｉ４６はそれぞれ独立して水素原子またはフッ素原子を表し、Ｙｉｉｉ４１はフッ素原子またはＯＣＦ３を表し、Ｚｉｉｉ４１は−ＯＣＨ２−、−ＣＨ２Ｏ−、−ＯＣＦ２−またはＣＦ２Ｏ−を表す。）
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類以上である。
【０２１５】
本発明の液晶組成物の総量に対しての式（ｉｉｉ−４）で表される化合物の好ましい含有量の下限値は、１％であり、２％であり、５％であり、８％であり、９％であり、１０％であり、１３％であり、１５％であり、１８％であり、２０％であり、２２％であり、２５％であり、３０％である。好ましい含有量の上限値は、３０％であり、２８％であり、２５％であり、２３％であり、２０％であり、１８％であり、１５％であり、１３％であり、１２％であり、８％であり、５％である。
【０２１６】
本発明の液晶組成物の粘度を低く保ち、応答速度が速い組成物が必要な場合は上記の下限値を低めに、上限値を低めにすることが好ましい。さらに、本発明の液晶組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０２１７】
さらに、一般式（ｉｉｉ−４）で表される化合物は、具体的には式（ｉｉｉ−４．１）から式（ｉｉｉ−４．１８）で表される化合物であることが好ましく、式（ｉｉｉ−４．１）、式（ｉｉｉ−４．２）、式（ｉｉｉ−４．１１）、（ｉｉｉ−４．１２）で表される化合物がより好ましい。また、式（ｉｉｉ−４．１）、式（ｉｉｉ−４．２）、式（ｉｉｉ−４．１１）、（ｉｉｉ−４．１２）で表される化合物を同時に使用することも好ましい。
【０２１８】
【化５５】
2017002701.tif 000056
【０２１９】
【化５６】
2017002701.tif 000057
【０２２０】
本発明の液晶組成物の総量に対してのこれら化合物の好ましい含有量の下限値は、１％であり、２％であり、４％であり、５％であり、８％であり、９％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１２％であり、８％であり、５％である。
【０２２１】
一般式（ｉｉｉ）で表される化合物は、例えば一般式（ｉｉｉ−５）で表される化合物群から選ばれる化合物であることが好ましい。
【０２２２】
【化５７】
2017002701.tif 000058
【０２２３】
（式中、Ｒｉｉｉ５１は炭素原子数１〜５のアルキル基、炭素原子数２〜５のアルケニル基または炭素原子数１〜４のアルコキシ基を表し、Ｘｉｉｉ５１〜Ｘｉｉｉ５６はそれぞれ独立して水素原子またはフッ素原子を表し、Ｙｉｉｉ５１はフッ素原子またはＯＣＦ３を表し、Ｚｉｉｉ５１は−ＯＣＨ２−、−ＣＨ２Ｏ−、−ＯＣＦ２−またはＣＦ２Ｏ−を表す。）
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類以上である。
【０２２４】
本発明の液晶組成物の総量に対しての式（ｉｉｉ−５）で表される化合物の好ましい含有量の下限値は、１％であり、２％であり、５％であり、８％であり、１０％であり、１３％であり、１５％であり、１８％であり、２０％であり、２２％であり、２５％であり、３０％である。好ましい含有量の上限値は、３０％であり、２８％であり、２５％であり、２３％であり、２０％であり、１８％であり、１５％であり、１３％であり、１０％であり、８％であり、５％である。
【０２２５】
本発明の液晶組成物の粘度を低く保ち、応答速度が速い組成物が必要な場合は上記の下限値を低めに、上限値を低めにすることが好ましい。さらに、本発明の液晶組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０２２６】
さらに、一般式（ｉｉｉ−５）で表される化合物は、具体的には式（ｉｉｉ−５．１）から式（ｉｉｉ−５．１８）で表される化合物であることが好ましく、式（ｉｉｉ−５．１１）から式（ｉｉｉ−５．１４）で表される化合物が好ましく、式（ｉｉｉ−５．１２）で表される化合物がさらに好ましい。
【０２２７】
【化５８】
2017002701.tif 000059
【０２２８】
【化５９】
2017002701.tif 000060
【０２２９】
本発明の液晶組成物の総量に対してのこれら化合物の好ましい含有量の下限値は、１％であり、２％であり、４％であり、５％であり、６％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０２３０】
一般式（ｉｉｉ）で表される化合物は、例えば一般式（ｉｉｉ−６）で表される化合物群から選ばれる化合物であることが好ましい。
【０２３１】
【化６０】
2017002701.tif 000061
【０２３２】
（式中、Ｒｉｉｉ６１は炭素原子数１〜５のアルキル基、炭素原子数２〜５のアルケニル基または炭素原子数１〜４のアルコキシ基を表し、Ｘｉｉｉ６１〜Ｘｉｉｉ６８はそれぞれ独立して水素原子またはフッ素原子を表し、Ｙｉｉｉ６１はフッ素原子またはＯＣＦ３を表し、Ｚｉｉｉ６１は単結合、−ＯＣＨ２−、−ＣＨ２Ｏ−、−ＯＣＦ２−またはＣＦ２Ｏ−を表す。）
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類以上である。
【０２３３】
本発明の液晶組成物の総量に対しての式（ｉｉｉ−６）で表される化合物の好ましい含有量の下限値は、１％であり、２％であり、５％であり、８％であり、１０％であり、１３％であり、１５％であり、１８％であり、２０％であり、２２％であり、２５％であり、３０％である。好ましい含有量の上限値は、３０％であり、２８％であり、２５％であり、２３％であり、２０％であり、１８％であり、１５％であり、１３％であり、１０％であり、８％であり、５％である。
【０２３４】
本発明の液晶組成物の粘度を低く保ち、応答速度が速い組成物が必要な場合は上記の下限値を低めに、上限値を低めにすることが好ましい。さらに、本発明の液晶組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０２３５】
さらに、一般式（ｉｉｉ−６）で表される化合物は、具体的には式（ｉｉｉ−６．１）から式（ｉｉｉ−６．１８）で表される化合物であることが好ましく、式（ｉｉｉ−６．１５）から式（ｉｉｉ−６．１８）で表される化合物が好ましく、式（ｉｉｉ−６．１６）および式（ｉｉｉ−６．１７）で表される化合物がさらに好ましい。また、式（ｉｉｉ−６．１６）と式（ｉｉｉ−６．１７）で表される化合物を同時に使用することも好ましい。
【０２３６】
【化６１】
2017002701.tif 000062
【０２３７】
【化６２】
2017002701.tif 000063
【０２３８】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０２３９】
本発明に係る液晶組成物は、必要に応じて一般式（Ｌ）で表される化合物を１種類または２種類以上含有することもできる。一般式（Ｌ）で表される化合物は誘電的にほぼ中性の化合物（Δεの値が−２〜５、好ましくは−２〜２）に該当する。
【０２４０】
【化６３】
2017002701.tif 000064
【０２４１】
（式中、ＲＬ１およびＲＬ２はそれぞれ独立して炭素原子数１〜８のアルキル基を表し、該アルキル基中の１個または非隣接の２個以上の−ＣＨ２−はそれぞれ独立して−ＣＨ＝ＣＨ−、−Ｃ≡Ｃ−、−Ｏ−、−ＣＯ−、−ＣＯＯ−またはＯＣＯ−によって置換されていてもよく、
ＯＬは０、１、２または３を表し、
ＢＬ１、ＢＬ２およびＢＬ３はそれぞれ独立して
（ａ）  １，４−シクロヘキシレン基（この基中に存在する１個の−ＣＨ２−または隣接していない２個以上の−ＣＨ２−は−Ｏ−に置き換えられてもよい。）および
（ｂ）  １，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ａ）、基（ｂ）はそれぞれ独立してシアノ基、フッ素原子または塩素原子で置換されていても良く、
ＬＬ１およびＬＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−またはＣ≡Ｃ−を表し、
ＯＬが２または３であってＬＬ２が複数存在する場合は、それらは同一であっても異なっていても良く、ＯＬが２または３であってＢＬ３が複数存在する場合は、それらは同一であっても異なっていても良いが、ただし、一般式（ｉ）で表される化合物、一般式（ｉｉ）で表される化合物および一般式（ｉｉｉ）で表される化合物を除く。）
一般式（Ｌ）で表される化合物は単独で用いてもよいが、組み合わせて使用することもできる。組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類であり、３種類であり、４種類であり、５種類であり、６種類であり、７種類であり、８種類であり、９種類であり、１０種類以上である。
【０２４２】
本発明の液晶組成物において、一般式（Ｌ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２４３】
本発明の液晶組成物の総量に対しての式（Ｌ）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％である。
【０２４４】
本発明の液晶組成物の粘度を低く保ち、応答速度が速い組成物が必要な場合は上記の下限値が高く上限値が高いことが好ましい。さらに、本発明の液晶組成物のＴｎｉを高く保ち、温度安定性の良い組成物が必要な場合は上記の下限値が高く上限値が高いことが好ましい。また、駆動電圧を低く保つために誘電率異方性を大きくしたいときは、上記の下限値を低く上限値が低いことが好ましい。
【０２４５】
信頼性を重視する場合にはＲＬ１およびＲＬ２はともにアルキル基であることが好ましく、粘性の低下を重視する場合には少なくとも一方はアルケニル基であることが好ましい。
【０２４６】
ＲＬ１およびＲＬ２は、それが結合する環構造がフェニル基（芳香族）である場合には、直鎖状の炭素原子数１〜５のアルキル基、直鎖状の炭素原子数１〜４のアルコキシ基および炭素原子数４〜５のアルケニル基が好ましく、それが結合する環構造がシクロヘキサン、ピランおよびジオキサンなどの飽和した環構造の場合には、直鎖状の炭素原子数１〜５のアルキル基、直鎖状の炭素原子数１〜４のアルコキシ基および直鎖状の炭素原子数２〜５のアルケニル基が好ましい。
【０２４７】
本発明に係る一般式（Ｌ）で表される化合物は、下記の一般式（Ｌ−１）〜一般式（Ｌ−９）で表される化合物群より少なくとも１種または２種以上選ばれることが好ましい。
【０２４８】
一般式（Ｌ）で表される化合物は一般式（Ｌ−１）で表される化合物群から選ばれる化合物であることが好ましい。
【０２４９】
【化６４】
2017002701.tif 000065
【０２５０】
（式中、ＲＬ１１およびＲＬ１２はそれぞれ独立して、直鎖状の炭素原子数１〜５のアルキル基、直鎖状の炭素原子数１〜４のアルコキシ基および直鎖状の炭素原子数２〜５のアルケニル基を表す。但し、一般式（ｉ）で表される化合物を除く。）
組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２５１】
好ましい含有量の下限値は、本発明の液晶組成物の総量に対して、１％であり、２％であり、３％であり、５％であり、７％であり、１０％であり、１５％であり、２０％であり、２５％であり、３０％であり、３５％であり、４０％であり、４５％であり、５０％であり、５５％である。好ましい含有量の上限値は、本発明の液晶組成物の総量に対して、９５％であり、９０％であり、８５％であり、８０％であり、７５％であり、７０％であり、６５％であり、６０％であり、５５％であり、５０％であり、４５％であり、４０％であり、３５％であり、３０％であり、２５％である。
【０２５２】
本発明の液晶組成物の粘度を低く保ち、応答速度が速い組成物が必要な場合は上記の下限値が高く上限値が高いことが好ましい。さらに、本発明の液晶組成物のＴｎｉを高く保ち、温度安定性の良い組成物が必要な場合は上記の下限値が中庸で上限値が中庸であることが好ましい。また、駆動電圧を低く保つために誘電率異方性を大きくしたいときは、上記の下限値を低く上限値が低いことが好ましい。
【０２５３】
さらに、一般式（Ｌ−１）で表される化合物は一般式（Ｌ−１−１）で表される化合物群から選ばれる化合物であることが好ましい。
【０２５４】
【化６５】
2017002701.tif 000066
【０２５５】
（式中ＲＬ１２は一般式（Ｌ−１）における意味と同じ意味を表す。）
さらに、一般式（Ｌ−１−１）で表される化合物は、式（Ｌ−１−１．１）から式（Ｌ−１−１．３）で表される化合物群から選ばれる化合物であることが好ましく、式（Ｌ−１−１．２）または式（Ｌ−１−１．３）で表される化合物であることが好ましく、特に、式（Ｌ−１−１．３）で表される化合物であることが好ましい。
【０２５６】
【化６６】
2017002701.tif 000067
【０２５７】
本発明の液晶組成物の総量に対しての式（Ｌ−１−１．３）で表される化合物の好ましい含有量の下限値は、１％であり、２％であり、３％であり、５％であり、７％であり、１０％である。好ましい含有量の上限値は、本発明の液晶組成物の総量に対して、２０％であり、１５％であり、１３％であり、１０％であり、８％であり、７％であり、６％であり、５％であり、３％である。
【０２５８】
さらに、一般式（Ｌ−１）で表される化合物は一般式（Ｌ−１−２）で表される化合物群から選ばれる化合物であることが好ましい。
【０２５９】
【化６７】
2017002701.tif 000068
【０２６０】
（式中ＲＬ１２は一般式（Ｌ−１）における意味と同じ意味を表す。）
本発明の液晶組成物の総量に対しての式（Ｌ−１−２）で表される化合物の好ましい含有量の下限値は、１％であり、５％であり、１０％であり、１５％であり、２０％であり、３０％である。好ましい含有量の上限値は、本発明の液晶組成物の総量に対して、６０％であり、５５％であり、５０％であり、４５％であり、４０％であり、３５％であり、３３％であり、３０％である。
【０２６１】
さらに、一般式（Ｌ−１−２）で表される化合物は、式（Ｌ−１−２．１）から式（Ｌ−１−２．４）で表される化合物群から選ばれる化合物であることが好ましく、式（Ｌ−１−２．２）から式（Ｌ−１−２．４）で表される化合物であることが好ましい。特に、式（Ｌ−１−２．２）で表される化合物は本発明の液晶組成物の応答速度を特に改善するため好ましい。また、応答速度よりも高いＴｎｉを求めるときは、式（Ｌ−１−２．３）または式（Ｌ−１−２．４）で表される化合物を用いることが好ましい。式（Ｌ−１−２．３）および式（Ｌ−１−２．４）で表される化合物の含有量は、低温での溶解度を良くするために３０％以上にすることは好ましくない。
【０２６２】
【化６８】
2017002701.tif 000069
【０２６３】
本発明の液晶組成物の総量に対しての式（Ｌ−１−２．２）で表される化合物の好ましい含有量の下限値は、１０％であり、１５％であり、２０％であり、２５％であり、２７％であり、３０％であり、３５％であり、４０％である。好ましい含有量の上限値は、本発明の液晶組成物の総量に対して、６０％であり、５５％であり、５０％であり、４５％であり、４３％であり、４０％であり、３８％であり、３５％であり、３２％であり、３０％であり、２７％であり、２５％であり、２２％である。
【０２６４】
本発明の液晶組成物の総量に対しての式（Ｌ−１−１．３）で表される化合物および式（Ｌ−１−２．２）で表される化合物の合計の好ましい含有量の下限値は、１０％であり、１５％であり、２０％であり、２５％であり、２７％であり、３０％であり、３５％であり、４０％である。好ましい含有量の上限値は、本発明の液晶組成物の総量に対して、６０％であり、５５％であり、５０％であり、４５％であり、４３％であり、４０％であり、３８％であり、３５％であり、３２％であり、３０％であり、２７％であり、２５％であり、２２％である。
【０２６５】
さらに、一般式（Ｌ−１）で表される化合物は一般式（Ｌ−１−３）で表される化合物群から選ばれる化合物であることが好ましい。
【０２６６】
【化６９】
2017002701.tif 000070
【０２６７】
（式中ＲＬ１１およびＲＬ１２は一般式（Ｌ−１）における意味と同じ意味を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類であり、３種類である。
【０２６８】
本発明の液晶組成物において、一般式（Ｌ−１−３）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２６９】
本発明の液晶組成物の総量に対しての式（Ｌ−１−３）で表される化合物の好ましい含有量の下限値は、１％であり、５％であり、１０％であり、１５％であり、２０％であり、３０％である。好ましい含有量の上限値は、本発明の液晶組成物の総量に対して、６０％であり、５５％であり、５０％であり、４５％であり、４０％であり、３５％であり、３３％であり、３０％である。
【０２７０】
さらに、一般式（Ｌ−１−３）で表される化合物は、式（Ｌ−１−３．１）から式（Ｌ−１−３．４）で表される化合物群から選ばれる化合物であることが好ましく、式（Ｌ−１−３．１）、式（Ｌ−１−３．３）または式（Ｌ−１−３．４）で表される化合物であることが好ましい。特に、式（Ｌ−１−３．１）で表される化合物は本発明の液晶組成物の応答速度を特に改善するため好ましい。また、応答速度よりも高いＴｎｉを求めるときは、式（Ｌ−１−３．３）または式（Ｌ−１−３．４）で表される化合物を用いることが好ましい。式（Ｌ−１−３．３）および式（Ｌ−１−３．４）で表される化合物の含有量は、低温での溶解度を良くするために２０％以上にすることは好ましくない。
【０２７１】
【化７０】
2017002701.tif 000071
【０２７２】
本発明の液晶組成物の総量に対しての式（Ｌ−１−３．１）で表される化合物の好ましい含有量の下限値は、１％であり、２％であり、３％であり、５％であり、７％であり、１０％である。好ましい含有量の上限値は、本発明の液晶組成物の総量に対して、２０％であり、１５％であり、１３％であり、１０％であり、８％であり、７％であり、６％であり、５％であり、３％である。
【０２７３】
さらに、一般式（Ｌ）で表される化合物は一般式（Ｌ−２）で表される化合物群から選ばれる化合物であることが好ましい。
【０２７４】
【化７１】
2017002701.tif 000072
【０２７５】
（式中、ＲＬ２１は炭素原子数１〜５のアルキル基または炭素原子数２〜５のアルケニル基を表し、ＲＬ２２は炭素原子数１〜５のアルキル基、炭素原子数４〜５のアルケニル基または炭素原子数１〜４のアルコキシ基を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類である。
【０２７６】
本発明の液晶組成物において、一般式（Ｌ−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２７７】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０２７８】
本発明の液晶組成物の総量に対しての式（Ｌ−２）で表される化合物の好ましい含有量の下限値は、１％であり、２％であり、３％であり、５％であり、７％であり、１０％である。好ましい含有量の上限値は、本発明の液晶組成物の総量に対して、２０％であり、１５％であり、１３％であり、１０％であり、８％であり、７％であり、６％であり、５％であり、３％である。
【０２７９】
さらに、一般式（Ｌ−２）で表される化合物は、式（Ｌ−２．１）から式（Ｌ−２．６）で表される化合物群から選ばれる化合物であることが好ましく、式（Ｌ−２．３）、式（Ｌ−２．４）および式（Ｌ−２．６）で表される化合物であることが好ましい。
【０２８０】
【化７２】
2017002701.tif 000073
【０２８１】
さらに、一般式（Ｌ）で表される化合物は一般式（Ｌ−３）で表される化合物群から選ばれる化合物であることが好ましい。
【０２８２】
【化７３】
2017002701.tif 000074
【０２８３】
（式中、ＲＬ３１およびＲＬ３２はそれぞれ独立して炭素原子数１〜５のアルキル基、炭素原子数４〜５のアルケニル基または炭素原子数１〜４のアルコキシ基を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類である。
【０２８４】
本発明の液晶組成物において、一般式（Ｌ−３）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２８５】
本発明の液晶組成物の総量に対しての式（Ｌ−３）で表される化合物の好ましい含有量の下限値は、１％であり、２％であり、３％であり、５％であり、７％であり、１０％である。好ましい含有量の上限値は、本発明の液晶組成物の総量に対して、２５％であり、２０％であり、１５％であり、１３％であり、１０％であり、８％であり、７％であり、６％であり、５％であり、３％である。
【０２８６】
高い複屈折率を得る場合は含有量を多めに設定すると効果が高く、反対に、高いＴｎｉを重視する場合は含有量を少なめに設定すると効果が高い。さらに、滴下痕や焼き付き特性を改良する場合は、含有量の範囲を中間に設定することが好ましい。
【０２８７】
さらに、一般式（Ｌ−３）で表される化合物は、式（Ｌ−３．１）から式（Ｌ−３．４）で表される化合物群から選ばれる化合物であることが好ましく、式（Ｌ−３．２）から式（Ｌ−３．４）で表される化合物であることが好ましい。
【０２８８】
【化７４】
2017002701.tif 000075
【０２８９】
さらに、一般式（Ｌ）で表される化合物は、例えば一般式（Ｌ−４）で表される化合物群から選ばれる化合物であることが好ましい。
【０２９０】
【化７５】
2017002701.tif 000076
【０２９１】
（ＲＬ４１は炭素原子数１〜５のアルキル基または炭素原子数２〜５のアルケニル基を表し、ＲＬ４２は炭素原子数１〜５のアルキル基、炭素原子数４〜５のアルケニル基または炭素原子数１〜４のアルコキシ基を表す。但し、一般式（ｉ）で表される化合物を除く。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類以上である。
【０２９２】
本発明の液晶組成物において、一般式（Ｌ−４）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２９３】
本発明の液晶組成物の総量に対しての式（Ｌ−４）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の液晶組成物の総量に対しての式（Ｌ−４）で表される化合物の好ましい含有量の上限値は、５０％であり、４５％であり、４０％であり、３５％であり、３０％であり、２０％であり、１５％であり、１０％であり、５％である。
【０２９４】
さらに、一般式（Ｌ−４）で表される化合物は、例えば式（Ｌ−４．１）から式（Ｌ−４．３）で表される化合物であることが好ましい。
【０２９５】
【化７６】
2017002701.tif 000077
【０２９６】
低温での溶解性、転移温度、電気的な信頼性、複屈折率などの求められる性能に応じて、式（Ｌ−４．１）で表される化合物を含有していても、式（Ｌ−４．２）で表される化合物を含有していても、式（Ｌ−４．１）で表される化合物と式（Ｌ−４．２）で表される化合物との両方を含有していても良いし、式（Ｌ−４．１）から式（Ｌ−４．３）で表される化合物を全て含んでいても良い。本発明の液晶組成物の総量に対しての式（Ｌ−４．１）または式（Ｌ−４．２）で表される化合物の好ましい含有量の下限値は、３％であり、５％であり、７％であり、９％であり、１１％であり、１２％であり、１３％であり、１８％であり、２１％である。好ましい上限値は、４５％であり、４０％であり、３５％であり、３０％であり、２５％であり、２３％であり、２０％であり、１８％であり、１５％であり、１３％である。
【０２９７】
式（Ｌ−４．１）で表される化合物と式（Ｌ−４．２）で表される化合物との両方を含有する場合、本発明の液晶組成物の総量に対しての両化合物の好ましい含有量の下限値は、１５％であり、１９％であり、２４％であり、３０％である。好ましい上限値は、４５％であり、４０％であり、３５％であり、３０％であり、２８％であり、２５％であり、２３％であり、２０％であり、１８％であり、１５％であり、１３％である。
【０２９８】
さらに、一般式（Ｌ−４）で表される化合物は、例えば式（Ｌ−４．４）から式（Ｌ−４．６）で表される化合物であることが好ましい。
【０２９９】
【化７７】
2017002701.tif 000078
【０３００】
低温での溶解性、転移温度、電気的な信頼性、複屈折率などの求められる性能に応じて、式（Ｌ−４．４）で表される化合物を含有していても、式（Ｌ−４．５）で表される化合物を含有していても、式（Ｌ−４．４）で表される化合物と式（Ｌ−４．５）で表される化合物との両方を含有していても良い。
【０３０１】
本発明の液晶組成物の総量に対しての式（Ｌ−４．４）または式（Ｌ−４．５）で表される化合物の好ましい含有量の下限値は、３％であり、５％であり、７％であり、９％であり、１１％であり、１２％であり、１３％であり、１８％であり、２１％である。好ましい上限値は、４５％であり、４０％であり、３５％であり、３０％であり、２５％であり、２３％であり、２０％であり、１８％であり、１５％であり、１３％である。
【０３０２】
さらに、一般式（Ｌ−４）で表される化合物は、例えば式（Ｌ−４．７）から式（Ｌ−４．１０）で表される化合物であることが好ましく、特に、式（Ｌ−４．９）で表される化合物が好ましい。
【０３０３】
【化７８】
2017002701.tif 000079
【０３０４】
さらに、一般式（Ｌ）で表される化合物は、一般式（Ｌ−５）で表される化合物群から選ばれる化合物であることが好ましい。
【０３０５】
【化７９】
2017002701.tif 000080
【０３０６】
（ＲＬ５１は炭素原子数１〜５のアルキル基または炭素原子数２〜５のアルケニル基を表し、ＲＬ５２は炭素原子数１〜５のアルキル基、炭素原子数４〜５のアルケニル基または炭素原子数１〜４のアルコキシ基を表す。但し、一般式（ｉ）で表される化合物を除く。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類以上である。
【０３０７】
本発明の液晶組成物において、一般式（Ｌ−５）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３０８】
本発明の液晶組成物の総量に対しての式（Ｌ−５）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の液晶組成物の総量に対しての式（Ｌ−５）で表される化合物の好ましい含有量の上限値は、５０％であり、４０％であり、３５％であり、３０％であり、２０％であり、１５％であり、１０％であり、５％である
さらに、一般式（Ｌ−５）で表される化合物は、例えば式（Ｌ−５．１）または式（Ｌ−５．２）で表される化合物であることが好ましく、特に、式（Ｌ−５．１）で表される化合物であることが好ましい。本発明の液晶組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％であり、８％である。
【０３０９】
【化８０】
2017002701.tif 000081
【０３１０】
さらに、一般式（Ｌ−５）で表される化合物は、たとえば式（Ｌ−５．３）または式（Ｌ−５．４）で表される化合物であることが好ましい。本発明の液晶組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％であり、６％である。
【０３１１】
【化８１】
2017002701.tif 000082
【０３１２】
さらに、一般式（Ｌ−５）で表される化合物は、たとえば式（Ｌ−５．５）から式（Ｌ−５．７）で表される化合物群から選ばれる化合物であることが好ましく、特に式（Ｌ−５．７）で表される化合物であることが好ましい。本発明の液晶組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。
【０３１３】
【化８２】
2017002701.tif 000083
【０３１４】
更に、一般式（Ｌ）で表される化合物は、一般式（Ｌ−６）で表される群より選ばれるであることが好ましい。
【０３１５】
【化８３】
2017002701.tif 000084
【０３１６】
（式中、ＲＬ６１およびＲＬ６２はそれぞれ独立して炭素原子数１〜５のアルキル基または炭素原子数２〜５のアルケニル基を表し、ＸＬ６１およびＸＬ６２はそれぞれ独立して水素原子またはフッ素原子を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類以上である。
【０３１７】
本発明の液晶組成物において、一般式（Ｌ−６）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３１８】
本発明の液晶組成物の総量に対しての式（Ｌ−６）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の液晶組成物の総量に対しての式（Ｌ−６）で表される化合物の好ましい含有量の上限値は、５０％であり、４５％であり、４０％であり、３８％であり、３５％であり、３２％であり、３０％であり、２８％であり、２５％であり、２０％であり、１５％であり、１０％であり、５％である。
【０３１９】
さらに、一般式（Ｌ−６）で表される化合物は、例えば式（Ｌ−６．１）から式（Ｌ−６．９）で表される化合物であることが好ましい。
【０３２０】
【化８４】
2017002701.tif 000085
【０３２１】
組み合わせることができる化合物の種類に特に制限は無いが、これらの化合物の中から１種〜３種類含有することが好ましく、１種〜４種類含有することがさらに好ましい。また、選ぶ化合物の分子量分布が広いことも溶解性に有効であるため、例えば、式（Ｌ−６．１）または（Ｌ−６．２）で表される化合物から１種類、式（Ｌ−６．４）または（Ｌ−６．５）で表される化合物から１種類、式（Ｌ−６．６）または式（Ｌ−６．７）で表される化合物から１種類、式（Ｌ−６．８）または（Ｌ−６．９）で表される化合物から１種類の化合物を選び、これらを適宜組み合わせることが好ましい。その中でも、式（Ｌ−６．１）、式（Ｌ−６．３）式（Ｌ−６．４）、式（Ｌ−６．６）および式（Ｌ−６．９）で表される化合物を含むことが好ましい。
【０３２２】
さらに、一般式（Ｌ−６）で表される化合物は、例えば式（Ｌ−６．１０）から式（Ｌ−６．２５）で表される化合物であることが好ましく、その中でも、式（Ｌ−６．１０）、式（Ｌ−６．１１）、式（Ｌ−６．１２）、式（Ｌ−６．１３）、式（Ｌ−６．１８）および式（Ｌ−６．１９）で表される化合物であることが好ましい。
【０３２３】
【化８５】
2017002701.tif 000086
【０３２４】
【化８６】
2017002701.tif 000087
【０３２５】
本発明の液晶組成物の総量に対してのこれら化合物（式（Ｌ−６．１）〜式（Ｌ−６．２５））の好ましい含有量の下限値は、１％であり、２％であり、３％であり、５％であり、７％であり、１０％であり、１２％である。これら化合物の好ましい含有量の上限値は、３０％であり、２５％であり、２０％であり、１５％であり、１３％であり、１０％であり、９％である。
【０３２６】
さらに、一般式（Ｌ）で表される化合物は、一般式（Ｌ−７）で表される群より選ばれる化合物であることが好ましい。
【０３２７】
【化８７】
2017002701.tif 000088
【０３２８】
（式中、ＲＬ７１およびＲＬ７２はそれぞれ独立して炭素原子数１〜５のアルキル基、炭素原子数２〜５のアルケニル基または炭素原子数１〜４のアルコキシ基を表し、ＡＬ７１およびＡＬ７２はそれぞれ独立して１,４-シクロヘキシレン基または１,４-フェニレン基を表すが、ＡＬ７１およびＡＬ７２上の水素原子はそれぞれ独立してフッ素原子によって置換されていてもよく、ＱＬ７１は単結合またはＣＯＯ−を表し、ＸＬ７１およびＸＬ７２はそれぞれ独立してフッ素原子または水素原子を表す。但し、一般式（ｉ）で表される化合物を除く。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類であり、３種類であり、４種類である。
【０３２９】
本発明の液晶組成物において、一般式（Ｌ−７）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３３０】
本発明の液晶組成物の総量に対しての式（Ｌ−７）で表される化合物の好ましい含有量の下限値は、１％であり、２％であり、３％であり、５％であり、７％であり、１０％であり、１４％であり、１６％であり、２０％である。本発明の液晶組成物の総量に対しての式（Ｌ−７）で表される化合物の好ましい含有量の上限値は、３０％であり、２５％であり、２３％であり、２０％であり、１８％であり、１５％であり、１０％であり、５％である。
【０３３１】
本発明の液晶組成物が高いＴｎｉの実施形態が望まれる場合は式（Ｌ−７）で表される化合物の含有量を多めにすることが好ましく、低粘度の実施形態が望まれる場合は含有量を少なめにすることが好ましい。
【０３３２】
さらに、一般式（Ｌ−７）で表される化合物は、式（Ｌ−７．１）から式（Ｌ−７．４）で表される化合物であることが好ましく、式（Ｌ−７．２）で表される化合物であることが好ましい。
【０３３３】
【化８８】
2017002701.tif 000089
【０３３４】
さらに、一般式（Ｌ−７）で表される化合物は、式（Ｌ−７．１１）から式（Ｌ−７．１３）で表される化合物であることが好ましく、式（Ｌ−７．１１）で表される化合物であることが好ましい。
【０３３５】
【化８９】
2017002701.tif 000090
【０３３６】
さらに、一般式（Ｌ−７）で表される化合物は、式（Ｌ−７．２１）から式（Ｌ−７．２３）で表される化合物である。式（Ｌ−７．２１）で表される化合物であることが好ましい。
【０３３７】
【化９０】
2017002701.tif 000091
【０３３８】
さらに、一般式（Ｌ−７）で表される化合物は、式（Ｌ−７．３１）から式（Ｌ−７．３４）で表される化合物であることが好ましく、式（Ｌ−７．３１）または／および式（Ｌ−７．３２）で表される化合物であることが好ましい。
【０３３９】
【化９１】
2017002701.tif 000092
【０３４０】
さらに、一般式（Ｌ−７）で表される化合物は、式（Ｌ−７．４１）から式（Ｌ−７．４４）で表される化合物であることが好ましく、式（Ｌ−７．４１）または／および式（Ｌ−７．４２）で表される化合物であることが好ましい。
【０３４１】
【化９２】
2017002701.tif 000093
【０３４２】
また、当該第一成分としての一般式（Ｌ−７）で表される化合物は、以下の一般式（Ｌ−７−１）で表される化合物を少なくとも１種類または２種以上含むことが好ましい。
【０３４３】
【化９３】
2017002701.tif 000094
【０３４４】
（上記一般式（Ｌ−７−１）中、ＲＬ７２はそれぞれ独立して、炭素原子数１〜１０個のアルキル基、炭素原子数２〜１０個のアルケニル基および炭素原子数１〜１０個のアルコキシ基からなる群から選択される一つの基である。）
液晶組成物の耐光性、耐熱性または焼き付きといった信頼性の向上の観点から一般式（Ｌ−７−１）で表される化合物を含むことが好ましい。
【０３４５】
さらに、前記一般式（１）で表される化合物は、式（Ｌ−７．４５）〜式（Ｌ−７．４９）で表される化合物であることが特に好ましい。
【０３４６】
【化９４】
2017002701.tif 000095
【０３４７】
一般式（Ｌ）で表される化合物は、下記の一般式（Ｌ−８）で表される群より選ばれるであることが好ましい。
【０３４８】
【化９５】
2017002701.tif 000096
【０３４９】
（式中、ＲＬ８１およびＲＬ８２はそれぞれ独立して一般式（Ｌ）におけるＲＬ１およびＲＬ２と同じ意味を表し、ＡＬ８１は一般式（Ｌ）におけるＡＬ１と同じ意味または単結合を表すが、ＡＬ８１上の水素原子はそれぞれ独立してフッ素原子によって置換されていてもよく、ＸＬ８１〜ＸＬ８６はそれぞれ独立してフッ素原子または水素原子を表す。）
式中、ＲＬ８１およびＲＬ８２はそれぞれ独立して炭素原子数１〜５のアルキル基、炭素原子数２〜５のアルケニル基または炭素原子数１〜４のアルコキシ基が好ましく、ＡＬ８１は１,４-シクロヘキシレン基または１,４-フェニレン基が好ましく、ＡＬ７１およびＡＬ７２上の水素原子はそれぞれ独立してフッ素原子によって置換されていてもよく、一般式（Ｌ−８）中の同一の環構造上にフッ素原子は０個または１個が好ましく、分子内にフッ素原子は０個または１個であることが好ましい。
【０３５０】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類であり、３種類であり、４種類である。
【０３５１】
本発明の液晶組成物において、一般式（Ｌ−８）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３５２】
本発明の液晶組成物の総量に対しての式（Ｌ−８）で表される化合物の好ましい含有量の下限値は、１％であり、２％であり、３％であり、５％であり、７％であり、１０％であり、１４％であり、１６％であり、２０％である。本発明の液晶組成物の総量に対しての式（Ｌ−８）で表される化合物の好ましい含有量の上限値は、３０％であり、２５％であり、２３％であり、２０％であり、１８％であり、１５％であり、１０％であり、５％である。
【０３５３】
本発明の液晶組成物が高いＴｎｉの実施形態が望まれる場合は式（Ｌ−８）で表される化合物の含有量を多めにすることが好ましく、低粘度の実施形態が望まれる場合は含有量を少なめにすることが好ましい。
【０３５４】
さらに、一般式（Ｌ−８）で表される化合物は、式（Ｌ−８．１）から式（Ｌ−８．４）で表される化合物であることが好ましく、式（Ｌ−８．３）、式（Ｌ−８．５）、式（Ｌ−８．６）、式（Ｌ−８．１３）、式（Ｌ−８．１６）から式（Ｌ−８．１８）、式（Ｌ−８．２３）から式（Ｌ−８．２８）で表される化合物であることがより好ましい。
【０３５５】
【化９６】
2017002701.tif 000097
【０３５６】
【化９７】
2017002701.tif 000098
【０３５７】
【化９８】
2017002701.tif 000099
【０３５８】
一般式（Ｌ）で表される化合物は、下記の一般式（Ｌ−９）で表される群より選ばれることが好ましい。
【０３５９】
【化９９】
2017002701.tif 000100
【０３６０】
（式中、ＲＬ９１およびＲＬ９２は、それぞれ独立して、炭素原子数１〜５のアルキル基、炭素原子数２〜５のアルケニル基または炭素原子数１〜４のアルコキシ基を表す。）
本発明の液晶組成物の総量に対しての一般式（Ｌ−９）で表される化合物の好ましい含有量の下限値は、１％であり、２％であり、４％であり、５％であり、７％であり、９％であり、１０％であり、１２％であり、１５％であり、１７％である。好ましい含有量の上限値は、３０％であり、２８％であり、２５％であり、２３％であり、２０％であり、１８％であり、１５％であり、１３％であり、１０％であり、８％であり、５％である。
【０３６１】
末端にアリルエーテル基を有する液晶化合物は、液晶組成物の構成成分として良好な特性を有するが、信頼性に問題があった。しかしながら、一般式（Ｌ−９）で表される化合物は、アリルエーテル基を有するベンゼン環の特定の位置をジフッ素化することにより、骨格本来の優れた特性を損なわずに、信頼性を著しく向上させ、さらに相溶性を改善し、粘性を低下させる。さらに、誘電率異方性としては、側鎖の基の種類により、若干の正の誘電率異方性（５以下）を帯びる場合があるが、本明細書では中性の液晶化合物の構成成分として分類している。
【０３６２】
また、一般式（Ｌ−９）中のＲＬ９２においてフッ素原子に置換したアルキル基やアルケニル基（例えばビニル基）を選択する場合等は、正の誘電率異方性を付与することが可能である。例えば一般式（Ｌ−９）で表される化合物は、単独で４０〜１１０℃の範囲で液晶相を示し、Δｎが０．２６程度であり、フロー粘度が２５ｍＰａ・ｓ程度と低く、誘電率異方性が＋４〜５程度であり、さらに液晶組成物の成分として用いた場合に極めて良好な相溶性を有する。
【０３６３】
さらに、本発明の液晶組成物に使用される一般式（Ｌ−９）で表される化合物は、具体的には式（Ｌ−９．１）から式（Ｌ−９．２４）で表される化合物であることが好ましく、中でも式（Ｌ−９．５）、式（Ｌ−９．６）、式（Ｌ−９．１３）及び式（Ｌ−９．１４）で表される化合物を含有することが好ましい。
【０３６４】
【化１００】
2017002701.tif 000101
【０３６５】
【化１０１】
2017002701.tif 000102
【０３６６】
【化１０２】
2017002701.tif 000103
【０３６７】
本発明の液晶組成物の総量に対してのこれら化合物の好ましい含有量の下限値は、１％であり、２％であり、４％であり、５％であり、６％であり、７％であり、８％であり、９％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０３６８】
本発明に係る液晶組成物は、必要に応じて一般式（Ｊ）で表される化合物を１種類または２種類以上含有することが好ましい。これら化合物は誘電的に正の化合物（Δεが２より大きい。）に該当する。
【０３６９】
【化１０３】
2017002701.tif 000104
【０３７０】
（式中、ＲＪ１は炭素原子数１〜８のアルキル基を表し、該アルキル基中の１個または非隣接の２個以上の−ＣＨ２−はそれぞれ独立して−ＣＨ＝ＣＨ−、−Ｃ≡Ｃ−、−Ｏ−、−ＣＯ−、−ＣＯＯ−またはＯＣＯ−によって置換されていてもよく、
ｎＪ１は、０、１、２、３または４を表し、
ＡＪ１、ＡＪ２およびＡＪ３はそれぞれ独立して、
（ａ）  １，４−シクロヘキシレン基（この基中に存在する１個の−ＣＨ２−または隣接していない２個以上の−ＣＨ２−は−Ｏ−に置き換えられてもよい。）
（ｂ）  １，４−フェニレン基（この基中に存在する１個の−ＣＨ＝または隣接していない２個以上の−ＣＨ＝は−Ｎ＝に置き換えられてもよい。）および
（ｃ）  （ｃ）ナフタレン−２，６−ジイル基、１，２，３，４−テトラヒドロナフタレン−２，６−ジイル基またはデカヒドロナフタレン−２，６−ジイル基（ナフタレン−２，６−ジイル基または１，２，３，４−テトラヒドロナフタレン−２，６−ジイル基中に存在する１個の−ＣＨ＝または隣接していない２個以上の−ＣＨ＝は−Ｎ＝に置き換えられても良い。）
からなる群より選ばれる基を表し、上記の基（ａ）、基（ｂ）および基（ｃ）はそれぞれ独立してシアノ基、フッ素原子、塩素原子、メチル基、トリフルオロメチル基またはトリフルオロメトキシ基で置換されていても良く、
ＺＪ１およびＺＪ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−またはＣ≡Ｃ−を表し、
ｎＪ１が２、３または４であってＡＪ２が複数存在する場合は、それらは同一であっても異なっていても良く、ｎＪ１が２、３または４であってＺＪ１が複数存在する場合は、それらは同一であっても異なっていても良く、
ＸＪ１は、水素原子、フッ素原子、塩素原子、シアノ基、トリフルオロメチル基、フルオロメトキシ基、ジフルオロメトキシ基、トリフルオロメトキシ基または２，２，２−トリフルオロエチル基を表すが、一般式（ｉ）、（ｉｉ）、（ｉｉｉ）および一般式（Ｌ）で表される化合物を除く。）
一般式（Ｊ）中、ＲＪ１は、炭素原子数１〜８のアルキル基、炭素原子数１〜８のアルコキシ基、炭素原子数２〜８のアルケニル基または炭素原子数２〜８のアルケニルオキシ基が好ましく、炭素原子数１〜５のアルキル基、炭素原子数１〜５のアルコキシ基、炭素原子数２〜５のアルケニル基または炭素原子数２〜５のアルケニルオキシ基が好ましく、炭素原子数１〜５のアルキル基または炭素原子数２〜５のアルケニル基が更に好ましく、炭素原子数２〜５のアルキル基または炭素原子数２〜３のアルケニル基が更に好ましく、炭素原子数３のアルケニル基（プロペニル基）が特に好ましい。
【０３７１】
信頼性を重視する場合にはＲＪ１はアルキル基であることが好ましく、粘性の低下を重視する場合にはアルケニル基であることが好ましい。
【０３７２】
また、それが結合する環構造がフェニル基（芳香族）である場合には、直鎖状の炭素原子数１〜５のアルキル基、直鎖状の炭素原子数１〜４のアルコキシ基および炭素原子数４〜５のアルケニル基が好ましく、それが結合する環構造がシクロヘキサン、ピランおよびジオキサンなどの飽和した環構造の場合には、直鎖状の炭素原子数１〜５のアルキル基、直鎖状の炭素原子数１〜４のアルコキシ基および直鎖状の炭素原子数２〜５のアルケニル基が好ましい。ネマチック相を安定化させるためには炭素原子および存在する場合酸素原子の合計が５以下であることが好ましく、直鎖状であることが好ましい。
【０３７３】
アルケニル基としては、式（Ｒ１）から式（Ｒ５）のいずれかで表される基から選ばれることが好ましい。（各式中の黒点はアルケニル基が結合している環構造中の炭素原子を表す。）
【０３７４】
【化１０４】
2017002701.tif 000105
【０３７５】
ＡＪ１、ＡＪ２およびＡＪ３はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基または１，２，３，４−テトラヒドロナフタレン−２，６−ジイル基を表すことが好ましく、それらはフッ素原子により置換されていてもよく、下記の構造を表すことがより好ましく、
【０３７６】
【化１０５】
2017002701.tif 000106
【０３７７】
下記の構造を表すことがより好ましい。
【０３７８】
【化１０６】
2017002701.tif 000107
【０３７９】
ＺＪ１およびＺＪ２はそれぞれ独立して−ＣＨ２Ｏ−、−ＯＣＨ２−、−ＣＦ２Ｏ−、−ＣＨ２ＣＨ２−、−ＣＦ２ＣＦ２−または単結合を表すことが好ましく、−ＯＣＨ２−、−ＣＦ２Ｏ−、−ＣＨ２ＣＨ２−または単結合が更に好ましく、−ＯＣＨ２−、−ＣＦ２Ｏ−または単結合が特に好ましい。
【０３８０】
ＸＪ１はフッ素原子またはトリフルオロメトキシ基が好ましく、フッ素原子が好ましい。
【０３８１】
ｎＪ１は、０、１、２または３が好ましく、０、１または２が好ましく、Δεの改善に重点を置く場合には０または１が好ましく、Ｔｎｉを重視する場合には1または２が好ましい。
【０３８２】
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類である。またさらに、本発明の別の実施形態では４種類であり、５種類であり、６種類であり、７種類以上である。
【０３８３】
本発明の液晶組成物において、一般式（Ｊ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３８４】
本発明の液晶組成物の総量に対しての一般式（Ｊ）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、本発明の液晶組成物の総量に対して、例えば本発明の一つの形態では９５％であり、８５％であり、７５％であり、６５％であり、５５％であり、４５％であり、３５％であり、２５％である。
【０３８５】
本発明の液晶組成物の粘度を低く保ち、応答速度が速い組成物が必要な場合は上記の下限値を低めに、上限値を低めにすることが好ましい。さらに、本発明の液晶組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０３８６】
信頼性を重視する場合にはＲＪ１はアルキル基であることが好ましく、粘性の低下を重視する場合にはアルケニル基であることが好ましい。
【０３８７】
一般式（Ｊ）で表される化合物としては一般式（Ｍ）で表される化合物が好ましい。
【０３８８】
本発明の液晶組成物は、一般式（Ｍ）で表される化合物を１種類または２種類以上含有することが好ましい。これら化合物は誘電的に正の化合物（Δεが２より大きい。）に該当する。
【０３８９】
前記一般式（Ｍ）で表される化合物は、
【０３９０】
【化１０７】
2017002701.tif 000108
【０３９１】
（式中、ＲＭ１は炭素原子数１〜８のアルキル基を表し、該アルキル基中の１個または非隣接の２個以上の−ＣＨ２−はそれぞれ独立して−ＣＨ＝ＣＨ−、−Ｃ≡Ｃ−、−Ｏ−、−ＣＯ−、−ＣＯＯ−またはＯＣＯ−によって置換されていてもよく、
ＰＭは、０、１、２、３または４を表し、
ＣＭ１およびＣＭ２はそれぞれ独立して、
（ｄ）  １，４−シクロヘキシレン基（この基中に存在する１個の−ＣＨ２−または隣接していない２個以上の−ＣＨ２−は−Ｏ−またはＳ−に置き換えられてもよい。）および
（ｅ）  １，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ｄ）および基（ｅ）上の水素原子はそれぞれ独立してシアノ基、フッ素原子または塩素原子で置換されていても良く、
ＫＭ１およびＫＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−またはＣ≡Ｃ−を表し、
ＰＭが２、３または４であってＫＭ１が複数存在する場合は、それらは同一であっても異なっていても良く、ＰＭが２、３または４であってＣＭ２が複数存在する場合は、それらは同一であっても異なっていても良く、
ＸＭ１およびＸＭ３はそれぞれ独立して水素原子、塩素原子またはフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基または２，２，２−トリフルオロエチル基を表す。ただし、一般式（Ｌ）で表される化合物、一般式（ｉ）で表される化合物、一般式（ｉｉ）で表される化合物、一般式（ｉｉｉ）および一般式（Ｌ）で表される化合物を除く。）
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類である。またさらに、本発明の別の実施形態では４種類であり、５種類であり、６種類であり、７種類以上である。
【０３９２】
本発明の液晶組成物において、一般式（Ｍ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３９３】
本発明の液晶組成物の総量に対しての式（Ｍ）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、本発明の液晶組成物の総量に対して、例えば本発明の一つの形態では９５％であり、８５％であり、７５％であり、６５％であり、５５％であり、４５％であり、３５％であり、２５％である。
【０３９４】
本発明の液晶組成物の粘度を低く保ち、応答速度が速い組成物が必要な場合は上記の下限値を低めに、上限値を低めにすることが好ましい。さらに、本発明の液晶組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０３９５】
信頼性を重視する場合にはＲＭ１はアルキル基であることが好ましく、粘性の低下を重視する場合にはアルケニル基であることが好ましい。
【０３９６】
ＲＭ１は、それが結合する環構造がフェニル基（芳香族）である場合には、直鎖状の炭素原子数１〜５のアルキル基、直鎖状の炭素原子数１〜４のアルコキシ基および炭素原子数４〜５のアルケニル基が好ましく、それが結合する環構造がシクロヘキサン、ピランおよびジオキサンなどの飽和した環構造の場合には、直鎖状の炭素原子数１〜５のアルキル基、直鎖状の炭素原子数１〜４のアルコキシ基および直鎖状の炭素原子数２〜５のアルケニル基が好ましい。
【０３９７】
一般式（Ｍ）で表される化合物は組成物の化学的な安定性が求められる場合には塩素原子をその分子内に有さないことが好ましい。更に液晶組成物内に塩素原子を有する化合物が５％以下であることが好ましく、３％以下であることが好ましく、１％以下であることが好ましく、０．５％以下であることが好ましく、実質的に含有しないことが好ましい。実質的に含有しないとは、化合物製造時の不純物として生成した化合物等の意図せず塩素原子を含む化合物のみが組成物に混入することを意味する。
【０３９８】
一般式（Ｍ）で表される化合物は、例えば一般式（Ｍ−１）で表される化合物群から選ばれる化合物であることが好ましい。
【０３９９】
【化１０８】
2017002701.tif 000109
【０４００】
（式中、ＲＭ１１は炭素原子数１〜５のアルキル基、炭素原子数２〜５のアルケニル基または炭素原子数１〜４のアルコキシ基を表し、ＸＭ１１からＸＭ１５はそれぞれ独立して水素原子またはフッ素原子を表し、ＹＭ１１はフッ素原子またはＯＣＦ３を表す。）
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類以上である。
【０４０１】
本発明の液晶組成物の総量に対しての式（Ｍ−１）で表される化合物の好ましい含有量の下限値は、１％であり、２％であり、５％であり、８％であり、１０％であり、１３％であり、１５％であり、１８％であり、２０％であり、２２％であり、２５％であり、３０％である。好ましい含有量の上限値は、３０％であり、２８％であり、２５％であり、２３％であり、２０％であり、１８％であり、１５％であり、１３％であり、１０％であり、８％であり、５％である。
【０４０２】
本発明の液晶組成物の粘度を低く保ち、応答速度が速い組成物が必要な場合は上記の下限値を低めに、上限値を低めにすることが好ましい。さらに、本発明の液晶組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０４０３】
さらに、一般式（Ｍ−１）で表される化合物は、具体的には式（Ｍ−１．１）から式（Ｍ−１．４）で表される化合物であることが好ましく、式（Ｍ−１．１）または式（Ｍ−１．２）で表される化合物が好ましく、式（Ｍ−１．２）で表される化合物がさらに好ましい。また、式（Ｍ−１．１）または式（Ｍ−１．２）で表される化合物を同時に使用することも好ましい。
【０４０４】
【化１０９】
2017002701.tif 000110
【０４０５】
本発明の液晶組成物の総量に対しての式（Ｍ−１．１）で表される化合物の好ましい含有量の下限値は、１％であり、２％であり、５％であり、６％である。好ましい含有量の上限値は、１５％であり、１３％であり、１０％であり、８％であり、５％である。
【０４０６】
本発明の液晶組成物の総量に対しての式（Ｍ−１．２）で表される化合物の好ましい含有量の下限値は、１％であり、２％であり、５％であり、６％である。好ましい含有量の上限値は、３０％であり、２５％であり、２３％であり、２０％であり、１８％であり、１５％であり、１３％であり、１０％であり、８％である。
【０４０７】
本発明の液晶組成物の総量に対しての式（Ｍ−１．１）および式（Ｍ−１．２）で表される化合物の合計の好ましい含有量の下限値は、１％であり、２％であり、５％であり、６％である。好ましい含有量の上限値は、３０％であり、２５％であり、２３％であり、２０％であり、１８％であり、１５％であり、１３％であり、１０％であり、８％である。
【０４０８】
さらに、一般式（Ｍ）で表される化合物は、例えば一般式（Ｍ−２）で表される化合物群から選ばれる化合物であることが好ましい。
【０４０９】
【化１１０】
2017002701.tif 000111
【０４１０】
（式中、ＲＭ２１は炭素原子数１〜５のアルキル基、炭素原子数２〜５のアルケニル基または炭素原子数１〜４のアルコキシ基を表し、ＸＭ２１およびＸＭ２２はそれぞれ独立して水素原子またはフッ素原子を表し、ＹＭ２１はフッ素原子、塩素原子またはＯＣＦ３を表す。）
本発明の液晶組成物の総量に対しての式（Ｍ−１）で表される化合物の好ましい含有量の下限値は、１％であり、２％であり、５％であり、８％であり、１０％であり、１３％であり、１５％であり、１８％であり、２０％であり、２２％であり、２５％であり、３０％である。好ましい含有量の上限値は、３０％であり、２８％であり、２５％であり、２３％であり、２０％であり、１８％であり、１５％であり、１３％であり、１０％であり、８％であり、５％である。
【０４１１】
本発明の液晶組成物の粘度を低く保ち、応答速度が速い組成物が必要な場合は上記の下限値を低めに、上限値を低めにすることが好ましい。さらに、本発明の液晶組成物のＴｎｉを高く保ち、焼きつきの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０４１２】
さらに、一般式（Ｍ−２）で表される化合物は、式（Ｍ−２．１）から式（Ｍ−２．５）で表される化合物であることが好ましく、式（Ｍ−２．３）または／および式（Ｍ−２．５）で表される化合物であることが好ましい。
【０４１３】
【化１１１】
2017002701.tif 000112
【０４１４】
本発明の液晶組成物の総量に対しての式（Ｍ−２．２）で表される化合物の好ましい含有量の下限値は、１％であり、２％であり、５％であり、６％である。好ましい含有量の上限値は、１５％であり、１３％であり、１０％であり、８％であり、５％である。
【０４１５】
本発明の液晶組成物の総量に対しての式（Ｍ−２．３）で表される化合物の好ましい含有量の下限値は、１％であり、２％であり、５％であり、６％である。好ましい含有量の上限値は、３０％であり、２５％であり、２３％であり、２０％であり、１８％であり、１５％であり、１３％であり、１０％であり、８％である。
【０４１６】
本発明の液晶組成物の総量に対しての式（Ｍ−２．５）で表される化合物の好ましい含有量の下限値は、１％であり、２％であり、５％であり、６％である。好ましい含有量の上限値は、３０％であり、２５％であり、２３％であり、２０％であり、１８％であり、１５％であり、１３％であり、１０％であり、８％である。
【０４１７】
本発明の液晶組成物の総量に対しての式（Ｍ−２．２）、（Ｍ−２．３）および式（Ｍ−２．５）で表される化合物の合計の好ましい含有量の下限値は、１％であり、２％であり、５％であり、６％である。好ましい含有量の上限値は、３０％であり、２５％であり、２３％であり、２０％であり、１８％であり、１５％であり、１３％であり、１０％であり、８％である。
【０４１８】
含有量は、本発明の液晶組成物の総量に対して１％以上であることが好ましく、５％以上がより好ましく、８％以上がさらに好ましく、１０％以上がさらに好ましく、１４％以上がさらに好ましく、１６％以上が特に好ましい。また、低温での溶解性、転移温度、電気的な信頼性などを考慮して、最大比率を３０％以下にとどめることが好ましく、２５％以下がさらに好ましく、２２％以下がより好ましく、２０％未満が特に好ましい。
【０４１９】
本発明の液晶組成物に使用される一般式（Ｍ）で表される化合物は、一般式（Ｍ−３）で表される化合物であることが好ましい。
【０４２０】
【化１１２】
2017002701.tif 000113
【０４２１】
（式中、ＲＭ３１は炭素原子数１〜５のアルキル基、炭素原子数２〜５のアルケニル基または炭素原子数１〜４のアルコキシ基を表し、ＸＭ３１からＸＭ３６はそれぞれ独立して水素原子またはフッ素原子を表し、ＹＭ３１はフッ素原子、塩素原子またはＯＣＦ３を表す。）
組み合わせることのできる化合物に特に制限は無いが、低温での溶解性、転移温度、電気的な信頼性、複屈折率などを考慮して１種から２種類以上組み合わせることが好ましい。
【０４２２】
一般式（Ｍ−３）で表される化合物の含有量は、低温での溶解性、転移温度、電気的な信頼性、複屈折率などの特性を考慮して実施形態ごとに上限値と下限値がある。
【０４２３】
本発明の液晶組成物の総量に対しての式（Ｍ−３）で表される化合物の好ましい含有量の下限値は、１％であり、２％であり、４％であり、５％であり、８％であり、１０％であり、１３％であり、１５％であり、１８％であり、２０％である。好ましい含有量の上限値は、２０％であり、１８％であり、１５％であり、１３％であり、１０％であり、８％であり、５％である。
【０４２４】
さらに、本発明の液晶組成物に使用される一般式（Ｍ−３）で表される化合物は、具体的には式（Ｍ−３．１）から式（Ｍ−３．４）で表される化合物であることが好ましく、中でも式（Ｍ−３．１）および／または式（Ｍ−３．２）で表される化合物を含有することが好ましい。
【０４２５】
【化１１３】
2017002701.tif 000114
【０４２６】
本発明の液晶組成物の総量に対しての式（Ｍ−３．１）で表される化合物の好ましい含有量の下限値は、１％であり、２％であり、４％であり、５％であり、８％であり、１０％であり、１３％であり、１５％であり、１８％であり、２０％である。好ましい含有量の上限値は、２０％であり、１８％であり、１５％であり、１３％であり、１０％であり、８％であり、５％である。
【０４２７】
本発明の液晶組成物の総量に対しての式（Ｍ−３．２）で表される化合物の好ましい含有量の下限値は、１％であり、２％であり、４％であり、５％であり、８％であり、１０％であり、１３％であり、１５％であり、１８％であり、２０％である。好ましい含有量の上限値は、２０％であり、１８％であり、１５％であり、１３％であり、１０％であり、８％であり、５％である。
【０４２８】
本発明の液晶組成物の総量に対しての式（Ｍ−３．１）および式（Ｍ−３．２）で表される化合物の合計の好ましい含有量の下限値は、１％であり、２％であり、４％であり、５％であり、８％であり、１０％であり、１３％であり、１５％であり、１８％であり、２０％である。好ましい含有量の上限値は、２０％であり、１８％であり、１５％であり、１３％であり、１０％であり、８％であり、５％である。
【０４２９】
さらに、一般式（Ｍ）で表される化合物は、一般式（Ｍ−４）で表される群より選ばれる化合物であることが好ましい。
【０４３０】
【化１１４】
2017002701.tif 000115
【０４３１】
（式中、ＲＭ４１は炭素原子数１〜５のアルキル基、炭素原子数２〜５のアルケニル基または炭素原子数１〜４のアルコキシ基を表し、ＸＭ４１からＸＭ４８はそれぞれ独立してフッ素原子または水素原子を表し、ＹＭ４１はフッ素原子、塩素原子またはＯＣＦ３を表す。）
組み合わせることのできる化合物に特に制限は無いが、低温での溶解性、転移温度、電気的な信頼性、複屈折率などを考慮して１種、２種または３種類以上組み合わせることが好ましい。
【０４３２】
一般式（Ｍ−４）で表される化合物の含有量は、低温での溶解性、転移温度、電気的な信頼性、複屈折率などの特性を考慮して実施形態ごとに上限値と下限値がある。
【０４３３】
本発明の液晶組成物の総量に対しての式（Ｍ−４）で表される化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０４３４】
本発明の液晶組成物が、セルギャップの小さい液晶表示素子用に用いられる場合は、一般式（Ｍ−４）で表される化合物の含有量を多めにすることが適している。駆動電圧の小さい液晶表示素子用に用いられる場合は、一般式（Ｍ−４）で表される化合物の含有量を多めにすることが適している。また、低温の環境で用いられる液晶表示素子用に用いられる場合は一般式（Ｍ−４）で表される化合物の含有量を少なめにすることが適している。応答速度の速い液晶表示素子に用いられる液晶組成物である場合は、一般式（Ｍ−４）で表される化合物の含有量を少なめにすることが適している。
【０４３５】
さらに、本発明の液晶組成物に使用される一般式（Ｍ−４）で表される化合物は、具体的には式（Ｍ−４．１）から式（Ｍ−４．４）で表される化合物であることが好ましく、中でも式（Ｍ−４．２）から式（Ｍ−４．４）で表される化合物を含有することが好ましく、式（Ｍ−４．２）で表される化合物を含有することがより好ましい。
【０４３６】
【化１１５】
2017002701.tif 000116
【０４３７】
さらに、一般式（Ｍ）で表される化合物は、一般式（Ｍ−５）で表される化合物であることが好ましい。
【０４３８】
【化１１６】
2017002701.tif 000117
【０４３９】
（式中、ＲＭ５１は炭素原子数１〜５のアルキル基、炭素原子数２〜５のアルケニル基または炭素原子数１〜４のアルコキシ基を表し、ＸＭ５１およびＸＭ５２はそれぞれ独立して水素原子またはフッ素原子を表し、ＹＭ５１はフッ素原子、塩素原子またはＯＣＦ３を表す。）
組み合わせることのできる化合物の種類に制限は無いが、低温での溶解性、転移温度、電気的な信頼性、複屈折率などを考慮して、実施形態ごとに適宜組み合わせて使用する。例えば、本発明の一つの実施形態では１種類、別の実施形態では２種類、さらに別の実施形態では３種類、またさらに別の実施形態では４種類、またさらに別の実施形態では５種類、またさらに別の実施形態では６種類以上組み合わせる。
【０４４０】
本発明の液晶組成物の総量に対しての式（Ｍ−５）で表される化合物の好ましい含有量の下限値は、１％であり、２％であり、５％であり、８％であり、１０％であり、１３％であり、１５％であり、１８％であり、２０％であり、２２％であり、２５％であり、３０％である。好ましい含有量の上限値は、５０％であり、４５％であり、４０％であり、３５％であり、３３％であり、３０％であり、２８％であり、２５％であり、２３％であり、２０％であり、１８％であり、１５％であり、１３％であり、１０％であり、８％であり、５％である。
【０４４１】
本発明の液晶組成物の粘度を低く保ち、応答速度が速い組成物が必要な場合は上記の下限値を低めに、上限値を低めにすることが好ましい。さらに、本発明の液晶組成物のＴｎｉを高く保ち、焼きつきの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０４４２】
さらに、一般式（Ｍ−５）で表される化合物は、式（Ｍ−５．１）から式（Ｍ−５．４）で表される化合物であることが好ましく、式（Ｍ−５．１）から式（Ｍ−５．４）で表される化合物であることが好ましい。
【０４４３】
【化１１７】
2017002701.tif 000118
【０４４４】
本発明の液晶組成物の総量に対してのこれら化合物の好ましい含有量の下限値は、１％であり、２％であり、５％であり、８％であり、１０％であり、１３％であり、１５％である。好ましい含有量の上限値は、３０％であり、２８％であり、２５％であり、２３％であり、２０％であり、１８％であり、１５％であり、１３％であり、１０％であり、８％であり、５％である。
【０４４５】
さらに、一般式（Ｍ−５）で表される化合物は、式（Ｍ−５．１１）から式（Ｍ−５．１７）で表される化合物であることが好ましく、式（Ｍ−５．１１）、式（Ｍ−５．１３）および式（Ｍ−５．１７）で表される化合物であることが好ましい。
【０４４６】
【化１１８】
2017002701.tif 000119
【０４４７】
本発明の液晶組成物の総量に対してのこれら化合物の好ましい含有量の下限値は、１％であり、２％であり、５％であり、８％であり、１０％であり、１３％であり、１５％である。好ましい含有量の上限値は、３０％であり、２８％であり、２５％であり、２３％であり、２０％であり、１８％であり、１５％であり、１３％であり、１０％であり、８％であり、５％である。
【０４４８】
さらに、一般式（Ｍ−５）で表される化合物は、式（Ｍ−５．２１）から式（Ｍ−５．２８）で表される化合物であることが好ましく、式（Ｍ−５．２１）、式（Ｍ−５．２２）、式（Ｍ−５．２３）および式（Ｍ−５．２５）で表される化合物であることが好ましい。
【０４４９】
【化１１９】
2017002701.tif 000120
【０４５０】
本発明の液晶組成物の総量に対してのこれら化合物の好ましい含有量の下限値は、１％であり、２％であり、５％であり、８％であり、１０％であり、１３％であり、１５％であり、１８％であり、２０％であり、２２％であり、２５％であり、３０％である。好ましい含有量の上限値は、４０％であり、３５％であり、３３％であり、３０％であり、２８％であり、２５％であり、２３％であり、２０％であり、１８％であり、１５％であり、１３％であり、１０％であり、８％であり、５％である。
【０４５１】
さらに、一般式（Ｍ）で表される化合物は、一般式（Ｍ−６）で表される化合物であることが好ましい。
【０４５２】
【化１２０】
2017002701.tif 000121
【０４５３】
（式中、ＲＭ６１は炭素原子数１〜５のアルキル基、炭素原子数２〜５のアルケニル基または炭素原子数１〜４のアルコキシ基を表し、ＸＭ６１からＸＭ６４はそれぞれ独立してフッ素原子または水素原子を表し、ＹＭ６１はフッ素原子、塩素原子またはＯＣＦ３を表す。）
組み合わせることのできる化合物の種類に制限は無いが、低温での溶解性、転移温度、電気的な信頼性、複屈折率などを考慮して実施形態ごとに適宜組み合わせる。
【０４５４】
本発明の液晶組成物の総量に対しての式（Ｍ−６）で表される化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０４５５】
本発明の液晶組成物が、駆動電圧の小さい液晶表示素子用に用いられる場合は、一般式（Ｍ−６）で表される化合物の含有量を多めにすることが適している。また応答速度の速い液晶表示素子に用いられる液晶組成物である場合は、一般式（Ｍ−６）で表される化合物の含有量を少なめにすることが適している。
【０４５６】
さらに、一般式（Ｍ−６）で表される化合物は具体的には式（Ｍ−６．１）から式（Ｍ−６．４）で表される化合物であることが好ましく、中でも式（Ｍ−６．２）および式（Ｍ−６．４）で表される化合物を含有することが好ましい。
【０４５７】
【化１２１】
2017002701.tif 000122
【０４５８】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０４５９】
さらに、一般式（Ｍ−６）で表される化合物は具体的には式（Ｍ−６．１１）から式（Ｍ−６．１４）で表される化合物であることが好ましく、中でも式（Ｍ−６．１２）および式（Ｍ−６．１４）で表される化合物を含有することが好ましい。
【０４６０】
【化１２２】
2017002701.tif 000123
【０４６１】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０４６２】
さらに、一般式（Ｍ−６）で表される化合物は具体的には式（Ｍ−６．２１）から式（Ｍ−６．２４）で表される化合物であることが好ましく、中でも式（Ｍ−６．２１）、式（Ｍ−６．２２）および式（Ｍ−６．２４）で表される化合物を含有することが好ましい。
【０４６３】
【化１２３】
2017002701.tif 000124
【０４６４】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０４６５】
さらに、一般式（Ｍ−６）で表される化合物は具体的には式（Ｍ−６．３１）から式（Ｍ−６．３４）で表される化合物が好ましい。中でも式（Ｍ−６．３１）および式（Ｍ−６．３２）で表される化合物を含有することが好ましい。
【０４６６】
【化１２４】
2017002701.tif 000125
【０４６７】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０４６８】
さらに、一般式（Ｍ−６）で表される化合物は具体的には式（Ｍ−６．４１）から式（Ｍ−６．４４）で表される化合物であることが好ましく、中でも式（Ｍ−６．４２）で表される化合物を含有することが好ましい。
【０４６９】
【化１２５】
2017002701.tif 000126
【０４７０】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０４７１】
更に、一般式（Ｍ）で表される化合物は、一般式（Ｍ−７）で表される化合物群から選ばれる化合物であることが好ましい。
【０４７２】
【化１２６】
2017002701.tif 000127
【０４７３】
（式中、ＸＭ７１からＸＭ７６はそれぞれ独立してフッ素原子または水素原子を表し、ＲＭ７１は炭素原子数１〜５のアルキル基、炭素原子数２〜５のアルケニル基または炭素原子数１〜４のアルコキシ基を表し、ＹＭ７１はフッ素原子またはＯＣＦ３を表す。）
組み合わせることができる化合物の種類に特に制限は無いが、これらの化合物の中から１種〜２種類含有することが好ましく、１種〜３種類含有することがより好ましく、１種〜４種類含有することが更に好ましい。
【０４７４】
一般式（Ｍ−７）で表される化合物の含有量は、低温での溶解性、転移温度、電気的な信頼性、複屈折率などの特性を考慮して実施形態ごとに上限値と下限値がある。
【０４７５】
本発明の液晶組成物の総量に対しての式（Ｍ−７）で表される化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０４７６】
本発明の液晶組成物が、セルギャップの小さい液晶表示素子用に用いられる場合は、一般式（Ｍ−７）で表される化合物の含有量を多めにすることが適している。駆動電圧の小さい液晶表示素子用に用いられる場合は、一般式（Ｍ−７）で表される化合物の含有量を多めにすることが適している。また、低温の環境で用いられる液晶表示素子用に用いられる場合は一般式（Ｍ−７）で表される化合物の含有量を少なめにすることが適している。応答速度の速い液晶表示素子に用いられる液晶組成物である場合は、一般式（Ｍ−７）で表される化合物の含有量を少なめにすることが適している。
【０４７７】
さらに、一般式（Ｍ−７）で表される化合物は、式（Ｍ−７．１）から式（Ｍ−７．４）で表される化合物であることが好ましく、式（Ｍ−７．２）で表される化合物であることが好ましい。
【０４７８】
【化１２７】
2017002701.tif 000128
【０４７９】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０４８０】
さらに、一般式（Ｍ−７）で表される化合物は、式（Ｍ−７．１１）から式（Ｍ−７．１４）で表される化合物であることが好ましく、式（Ｍ−７．１１）および式（Ｍ−７．１２）で表される化合物であることが好ましい。
【０４８１】
【化１２８】
2017002701.tif 000129
【０４８２】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０４８３】
さらに、一般式（Ｍ−７）で表される化合物は、式（Ｍ−７．２１）から式（Ｍ−７．２４）で表される化合物であることが好ましく、式（Ｍ−７．２１）および式（Ｍ−７．２２）で表される化合物であることが好ましい。
【０４８４】
【化１２９】
2017002701.tif 000130
【０４８５】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０４８６】
さらに、一般式（Ｍ）で表される化合物は、一般式（Ｍ−８）で表される化合物であることが好ましい。
【０４８７】
【化１３０】
2017002701.tif 000131
【０４８８】
（式中、ＸＭ８１からＸＭ８４はそれぞれ独立してフッ素原子または水素原子を表し、ＹＭ８１はフッ素原子、塩素原子またはＯＣＦ３を表し、ＲＭ８１は炭素原子数１〜５のアルキル基、炭素原子数２〜５のアルケニル基または炭素原子数１〜４のアルコキシ基を表し、ＡＭ８１およびＡＭ８２はそれぞれ独立して、１，４−シクロヘキシレン基、１,４-フェニレン基または
【０４８９】
【化１３１】
2017002701.tif 000132
【０４９０】
【化１３２】
2017002701.tif 000133
【０４９１】
【化１３３】
2017002701.tif 000134
【０４９２】
を表すが、１,４-フェニレン基上の水素原子はフッ素原子によって置換されていてもよい。）
本発明の液晶組成物の総量に対しての一般式（Ｍ−８）で表される化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０４９３】
本発明の液晶組成物の粘度を低く保ち、応答速度が速い組成物が必要な場合は上記の下限値を低めに、上限値を低めにすることが好ましい。さらに、焼き付きの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０４９４】
さらに、本発明の液晶組成物に使用される一般式（Ｍ−８）で表される化合物は、具体的には式（Ｍ−８．１）から式（Ｍ−８．４）で表される化合物であることが好ましく、中でも式（Ｍ−８．１）および式（Ｍ−８．２）で表される化合物を含有することが好ましい。
【０４９５】
【化１３４】
2017002701.tif 000135
【０４９６】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０４９７】
さらに、本発明の液晶組成物に使用される一般式（Ｍ−８）で表される化合物は、具体的には式（Ｍ−８．１１）から式（Ｍ−８．１４）で表される化合物であることが好ましく、中でも式（Ｍ−８．１２）で表される化合物を含有することが好ましい。
【０４９８】
【化１３５】
2017002701.tif 000136
【０４９９】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０５００】
さらに、本発明の液晶組成物に使用される一般式（Ｍ−８）で表される化合物は、具体的には式（Ｍ−８．２１）から式（Ｍ−８．２４）で表される化合物であることが好ましく、中でも式（Ｍ−８．２２）で表される化合物を含有することが好ましい。
【０５０１】
【化１３６】
2017002701.tif 000137
【０５０２】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０５０３】
さらに、本発明の液晶組成物に使用される一般式（Ｍ−８）で表される化合物は、具体的には式（Ｍ−８．３１）から式（Ｍ−８．３４）で表される化合物であることが好ましく、中でも式（Ｍ−８．３２）で表される化合物を含有することが好ましい。
【０５０４】
【化１３７】
2017002701.tif 000138
【０５０５】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０５０６】
さらに、本発明の液晶組成物に使用される一般式（Ｍ−８）で表される化合物は、具体的には式（Ｍ−８．４１）から式（Ｍ−８．４４）で表される化合物であることが好ましく、中でも式（Ｍ−８．４２）で表される化合物を含有することが好ましい。
【０５０７】
【化１３８】
2017002701.tif 000139
【０５０８】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０５０９】
さらに、本発明の液晶組成物に使用される一般式（Ｍ−８）で表される化合物は、具体的には式（Ｍ−８．５１）から式（Ｍ−８．５４）で表される化合物であることが好ましく、中でも式（Ｍ−８．５２）で表される化合物を含有することが好ましい。
【０５１０】
【化１３９】
2017002701.tif 000140
【０５１１】
本発明の液晶組成物の総量に対してのこれら化合物の好ましい含有量の下限値は、１％であり、２％であり、４％であり、５％であり、８％であり、１０％であり、１３％であり、１５％であり、１８％であり、２０％である。好ましい含有量の上限値は、３０％であり、２８％であり、２５％であり、２３％であり、２０％であり、１８％であり、１５％であり、１３％であり、１０％であり、８％であり、５％である。
【０５１２】
本発明の液晶組成物の総量に対しての一般式（ｉ）、一般式（ｉｉ）および一般式（ｉｉｉ）、で表される化合物の合計の好ましい含有量の下限値は、７０％であり、７５％であり、７８％であり、８０％であり、８８％、９０％であり、９３％であり、９４％であり、９５％であり、９６％であり、９７％であり、９８％であり、９９％であり、１００％である。好ましい含有量の上限値は、１００％であり、９９％であり、９８％であり、９５％、９０％である。
【０５１３】
本発明の液晶組成物の総量に対しての一般式（ｉ）、一般式（ｉｉ）または一般式（ｉｉｉ）、一般式（Ｌ）および（Ｊ）で表される化合物の合計の好ましい含有量の下限値は、８０％であり、８５％であり、８８％であり、９０％であり、９２％であり、９３％であり、９４％であり、９５％であり、９６％であり、９７％であり、９８％であり、９９％であり、１００％である。好ましい含有量の上限値は、１００％であり、９９％であり、９８％であり、９５％である。
【０５１４】
本発明の液晶組成物の総量に対しての一般式（ｉ）、一般式（ｉｉ）または一般式（ｉｉｉ）、一般式（Ｌ−１）から（Ｌ−９）および（Ｍ−１）から（Ｍ−８）で表される化合物の合計の好ましい含有量の下限値は、８０％であり、８５％であり、８８％であり、９０％であり、９２％であり、９３％であり、９４％であり、９５％であり、９６％であり、９７％であり、９８％であり、９９％であり、１００％である。好ましい含有量の上限値は、１００％であり、９９％であり、９８％であり、９５％である。
【０５１５】
本願発明の液晶組成物は、分子内に過酸（−ＣＯ−ＯＯ−）構造等の酸素原子同士が結合した構造を持つ化合物を含有しないことが好ましい。
【０５１６】
組成物の信頼性および長期安定性を重視する場合にはカルボニル基を有する化合物の含有量を前記液晶組成物の総質量に対して５％以下とすることが好ましく、３％以下とすることがより好ましく、１％以下とすることが更に好ましく、実質的に含有しないことが最も好ましい。
【０５１７】
ＵＶ照射による安定性を重視する場合、塩素原子が置換している化合物の含有量を前記液晶組成物の総質量に対して１５％以下とすることが好ましく、１０％以下とすることが好ましく、８％以下とすることが好ましく、５％以下とすることがより好ましく、３％以下とすることが好ましく、実質的に含有しないことが更に好ましい。
【０５１８】
分子内の環構造がすべて６員環である化合物の含有量を多くすることが好ましく、分子内の環構造がすべて６員環である化合物の含有量を前記液晶組成物の総質量に対して８０％以上とすることが好ましく、９０％以上とすることがより好ましく、９５％以上とすることが更に好ましく、実質的に分子内の環構造がすべて６員環である化合物のみで液晶組成物を構成することが最も好ましい。
【０５１９】
液晶組成物の酸化による劣化を抑えるためには、環構造としてシクロヘキセニレン基を有する化合物の含有量を少なくすることが好ましく、シクロヘキセニレン基を有する化合物の含有量を前記液晶組成物の総質量に対して１０％以下とすることが好ましく、８％以下とすることが好ましく、５％以下とすることがより好ましく、３％以下とすることが好ましく、実質的に含有しないことが更に好ましい。
【０５２０】
粘度の改善およびＴｎｉの改善を重視する場合には、水素原子がハロゲンに置換されていてもよい２−メチルベンゼン−１，４−ジイル基を分子内に持つ化合物の含有量を少なくすることが好ましく、前記２−メチルベンゼン−１，４−ジイル基を分子内に持つ化合物の含有量を前記液晶組成物の総質量に対して１０％以下とすることが好ましく、８％以下とすることが好ましく、５％以下とすることがより好ましく、３％以下とすることが好ましく、実質的に含有しないことが更に好ましい。
【０５２１】
本願において実質的に含有しないとは、意図せずに含有する物を除いて含有しないという意味である。
【０５２２】
本発明の第一実施形態の液晶組成物に含有される化合物が、側鎖としてアルケニル基を有する場合、前記アルケニル基がシクロヘキサンに結合している場合には当該アルケニル基の炭素原子数は２〜５であることが好ましく、前記アルケニル基がベンゼンに結合している場合には当該アルケニル基の炭素原子数は４〜５であることが好ましく、前記アルケニル基の不飽和結合とベンゼンは直接結合していないことが好ましい。
【０５２３】
本発明の液晶組成物には、ＰＳモード、横電界型ＰＳＡモードまたは横電界型ＰＳＶＡモードなどの液晶表示素子を作製するために、重合性化合物を含有することができる。使用できる重合性化合物として、光などのエネルギー線により重合が進行する光重合性モノマーなどが挙げられ、構造として、例えば、ビフェニル誘導体、ターフェニル誘導体などの六員環が複数連結した液晶骨格を有する重合性化合物などが挙げられる。更に具体的には、一般式（ＸＸ）
【０５２４】
【化１４０】
2017002701.tif 000141
【０５２５】
（式中、Ｘ２０１およびＸ２０２はそれぞれ独立して、水素原子またはメチル基を表し、
Ｓｐ２０１およびＳｐ２０２はそれぞれ独立して、単結合、炭素原子数１〜８のアルキレン基またはＯ−（ＣＨ２）ｓ−（式中、ｓは２から７の整数を表し、酸素原子は芳香環に結合するものとする。）が好ましく、
Ｚ２０１は−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１およびＹ２はそれぞれ独立して、フッ素原子または水素原子を表す。）、−Ｃ≡Ｃ−または単結合を表し、
Ｍ２０１は１，４−フェニレン基、トランス−１，４−シクロヘキシレン基または単結合を表し、式中の全ての１，４−フェニレン基は、任意の水素原子がフッ素原子により置換されていても良い。）で表される二官能モノマーが好ましい。
【０５２６】
Ｘ２０１およびＸ２０２は、何れも水素原子を表すジアクリレート誘導体、何れもメチル基を有するジメタクリレート誘導体の何れも好ましく、一方が水素原子を表しもう一方がメチル基を表す化合物も好ましい。これらの化合物の重合速度は、ジアクリレート誘導体が最も早く、ジメタクリレート誘導体が遅く、非対称化合物がその中間であり、その用途により好ましい態様を用いることができる。ＰＳＡ表示素子においては、ジメタクリレート誘導体が特に好ましい。
【０５２７】
Ｓｐ２０１およびＳｐ２０２はそれぞれ独立して、単結合、炭素原子数１〜８のアルキレン基またはＯ−（ＣＨ２）ｓ−を表すが、ＰＳＡ表示素子においては少なくとも一方が単結合であることが好ましく、共に単結合を表す化合物または一方が単結合でもう一方が炭素原子数１〜８のアルキレン基またはＯ−（ＣＨ２）ｓ−を表す態様が好ましい。この場合１〜４のアルキル基が好ましく、ｓは１〜４が好ましい。
【０５２８】
Ｚ２０１は、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−または単結合が好ましく、−ＣＯＯ−、−ＯＣＯ−または単結合がより好ましく、単結合が特に好ましい。
【０５２９】
Ｍ２０１は任意の水素原子がフッ素原子により置換されていても良い１，４−フェニレン基、トランス−１，４−シクロヘキシレン基または単結合を表すが、１，４−フェニレン基または単結合が好ましい。Ｃが単結合以外の環構造を表す場合、Ｚ２０１は単結合以外の連結基も好ましく、Ｍ２０１が単結合の場合、Ｚ２０１は単結合が好ましい。
【０５３０】
これらの点から、一般式（ＸＸ）において、Ｓｐ２０１およびＳｐ２０２の間の環構造は、具体的には次に記載する構造が好ましい。
【０５３１】
一般式（ＸＸ）において、Ｍ２０１が単結合を表し、環構造が二つの環で形成される場合において、次の式（ＸＸａ−１）から式（ＸＸａ−５）を表すことが好ましく、式（ＸＸａ−１）から式（ＸＸａ−３）を表すことがより好ましく、式（ＸＸａ−１）を表すことが特に好ましい。
【０５３２】
【化１４１】
2017002701.tif 000142
【０５３３】
（式中、両端はＳｐ２０１またはＳｐ２０２に結合するものとする。）
これらの骨格を含む重合性化合物は重合後の配向規制力がＰＳＡ型液晶表示素子に最適であり、良好な配向状態が得られることから、表示ムラが抑制されるか、または、全く発生しない。
【０５３４】
以上のことから、重合性モノマーとしては、一般式（ＸＸ−１）〜一般式（ＸＸ−４）が特に好ましく、中でも一般式（ＸＸ−２）が最も好ましい。
【０５３５】
【化１４２】
2017002701.tif 000143
【０５３６】
（式中、Ｓｐ２０は炭素原子数２から５のアルキレン基を表す。）
本発明において、重合性化合物を重合させる方法としては、液晶の良好な配向性能を得るためには、適度な重合速度が望ましいので、紫外線または電子線等の活性エネルギー線を単一または併用または順番に照射することによって重合させる方法が好ましい。紫外線を使用する場合、偏光光源を用いても良いし、非偏光光源を用いても良い。また、重合性化合物含有液晶組成物を２枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場または温度等の条件を変化させることにより、未重合部分の配向状態を変化させて、更に活性エネルギー線を照射して重合させるという手段を用いても良い。特に紫外線露光する際には、重合性化合物含有組成物に交流電界を印加しながら紫外線露光することが好ましい。印加する交流電界は、周波数１０Ｈｚから１０ｋＨｚの交流が好ましく、周波数６０Ｈｚから１０ｋＨｚがより好ましく、電圧は液晶表示素子の所望のプレチルト角に依存して選ばれる。
【０５３７】
前記照射時の温度は、本発明の液晶組成物の液晶状態が保持される温度範囲内であることが好ましい。室温に近い温度、即ち、典型的には１５〜３５℃での温度で重合させることが好ましい。紫外線を発生させるランプとしては、メタルハライドランプ、高圧水銀ランプ、超高圧水銀ランプ等を用いることができる。また、照射する紫外線の波長としては、液晶組成物の吸収波長域でない波長領域の紫外線を照射することが好ましく、必要に応じて、紫外線をカットして使用することが好ましい。照射する紫外線の強度は、０．１ｍＷ／ｃｍ２〜１００Ｗ／ｃｍ２が好ましく、２ｍＷ／ｃｍ２〜５０Ｗ／ｃｍ２がより好ましい。照射する紫外線のエネルギー量は、適宜調整することができるが、１０ｍＪ／ｃｍ２から５００Ｊ／ｃｍ２が好ましく、１００ｍＪ／ｃｍ２から２００Ｊ／ｃｍ２がより好ましい。紫外線を照射する際に、強度を変化させても良い。紫外線を照射する時間は照射する紫外線強度により適宜選択されるが、１０秒から３６００秒が好ましく、１０秒から６００秒がより好ましい。
【０５３８】
本発明の液晶組成物にモノマーを添加する場合において、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。
【０５３９】
本発明における液晶組成物は、さらに、一般式（Ｑ）で表される化合物を含有することができる。
【０５４０】
【化１４３】
2017002701.tif 000144
【０５４１】
（式中、ＲＱは炭素原子数１から２２の直鎖アルキル基または分岐鎖アルキル基を表し、該アルキル基中の１つまたは２つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよく、ＭＱはトランス−１，４−シクロへキシレン基、１，４−フェニレン基または単結合を表す。）
ＲＱは炭素原子数１から２２の直鎖アルキル基または分岐鎖アルキル基を表し、該アルキル基中の１つまたは２つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよいが、炭素原子数１から１０の直鎖アルキル基、直鎖アルコキシ基、１つのＣＨ２基が−ＯＣＯ−またはＣＯＯ−に置換された直鎖アルキル基、分岐鎖アルキル基、分岐アルコキシ基、１つのＣＨ２基が−ＯＣＯ−またはＣＯＯ−に置換された分岐鎖アルキル基が好ましく、炭素原子数１から２０の直鎖アルキル基、１つのＣＨ２基が−ＯＣＯ−またはＣＯＯ−に置換された直鎖アルキル基、分岐鎖アルキル基、分岐アルコキシ基、１つのＣＨ２基が−ＯＣＯ−またはＣＯＯ−に置換された分岐鎖アルキル基が更に好ましい。ＭＱはトランス−１，４−シクロへキシレン基、１，４−フェニレン基または単結合を表すが、トランス−１，４−シクロへキシレン基または１，４−フェニレン基が好ましい。
【０５４２】
一般式（Ｑ）で表される化合物は、より具体的には、下記の一般式（Ｑ−ａ）から一般式（Ｑ−ｄ）で表される化合物が好ましい。
【０５４３】
【化１４４】
2017002701.tif 000145
【０５４４】
式中、ＲＱ１は炭素原子数１から１０の直鎖アルキル基または分岐鎖アルキル基が好ましく、ＲＱ２は炭素原子数１から２０の直鎖アルキル基または分岐鎖アルキル基が好ましく、ＲＱ３は炭素原子数１から８の直鎖アルキル基、分岐鎖アルキル基、直鎖アルコキシ基または分岐鎖アルコキシ基が好ましく、ＬＱは炭素原子数１から８の直鎖アルキレン基または分岐鎖アルキレン基が好ましい。一般式（Ｑ−ａ）から一般式（Ｑ−ｄ）で表される化合物中、一般式（Ｑ−ｃ）および一般式（Ｑ−ｄ）で表される化合物が更に好ましい。
【０５４５】
本願発明の液晶組成物において、一般式（Ｑ）で表される化合物を１種または２種を含有することが好ましく、１種から５種含有することが更に好ましく、その含有量は０．００１から１％であることが好ましく、０．００１から０．１％が更に好ましく、０．００１から０．０５％が特に好ましい。
【０５４６】
本発明の重合性化合物を含有した液晶組成物は、これに含まれる重合性化合物が紫外線照射により重合することで液晶配向能が付与され、組成物の複屈折を利用して光の透過光量を制御する液晶表示素子に使用される。
【０５４７】
本発明の液晶組成物を用いた液晶表示素子は高速応答と表示不良の抑制を両立させた有用なものであり、特に、アクティブマトリックス駆動用液晶表示素子に有用であり、ＶＡモード、ＰＳＶＡモード、ＰＳＡモード、ＩＰＳモード、ＦＦＳモードまたはＥＣＢモード用液晶表示素子に適用できる。当該液晶表示素子として、ＡＭ−ＬＣＤ（アクティブマトリックス液晶表示素子）、ＴＮ（ネマチック液晶表示素子）、ＳＴＮ−ＬＣＤ（超ねじれネマチック液晶表示素子）、ＯＣＢ−ＬＣＤ、ＩＰＳ−ＬＣＤ（インプレーンスイッチング液晶表示素子）およびＦＦＳ−ＬＳＤ（フリンジフィールドスイッチング液晶表示素子）に有用であるが、ＡＭ−ＬＣＤに特に有用であり、透過型あるいは反射型の液晶表示素子に用いることができる。
【０５４８】
より具体的には、本発明に係る液晶表示素子は、対向に配置された第一の基板および第二の基板と、前記第一の基板と前記第二の基板との間に充填された本発明の液晶組成物を含有する液晶層と、前記第一の基板上に、共通電極、マトリクス状に配置される複数個のゲートバスラインおよびデータバスライン、前記ゲートバスラインとデータバスラインとの交差部に設けられる薄膜トランジスタならびに前記薄膜トランジスタにより駆動され前記共通電極との間で基板に対して略平行な電界を形成する画素電極を画素毎に有する電極層と、前記液晶層と前記第一の基板および前記第二の基板との間にそれぞれ形成されたホモジニアス配向を誘起する配向膜層と、を有する液晶表示素子であることがより好ましい。換言すると、本発明に係る液晶表示素子は、第一の偏光板と、第一の基板と、共通電極と、絶縁層と、前記薄膜トランジスタを含む電極層と、（第一の）配向膜と、液晶組成物を含む液晶層と、（第二の）配向膜と、カラーフィルターと、第二の基板と、第二の偏光板と、が順次積層された構成であることが好ましい。
【０５４９】
本発明の正の誘電率異方性を有する液晶組成物は、大幅に低い粘性や高い弾性定数Ｋａｖｇを得ることができ、低温での溶解性が良好で、比抵抗や電圧保持率が熱や光によって受ける変化が極めて小さいため製品の実用性が高く、これを用いたＩＰＳ型やＦＦＳ型等の液晶表示素子は高速応答を達成できる。
【０５５０】
液晶表示素子に使用される液晶セルの２枚の基板はガラスまたはプラスチックの如き柔軟性をもつ透明な材料を用いることができ、一方はシリコン等の不透明な材料でも良い。透明電極層を有する透明基板は、例えば、ガラス板等の透明基板上にインジウムスズオキシド（ＩＴＯ）をスパッタリングすることにより得ることができる。
【０５５１】
第一の基板および第二の基板上に設けられるカラーフィルターは、例えば、顔料分散法、印刷法、電着法または、染色法等によって作成することができる。顔料分散法によるカラーフィルターの作成方法を一例に説明すると、カラーフィルター用の硬化性着色組成物を、該透明基板上に塗布し、パターニング処理を施し、そして加熱または光照射により硬化させる。この工程を、赤、緑、青の３色についてそれぞれ行うことで、カラーフィルター用の画素部を作成することができる。その他、該基板上に、ＴＦＴ、薄膜ダイオード、金属絶縁体金属比抵抗素子等の能動素子を設けた画素電極を設置してもよい。
【０５５２】
前記基板を、透明電極層が内側となるように対向させる。その際、スペーサーを介して、基板の間隔を調整してもよい。このときは、得られる調光層の厚さが１〜１００μｍとなるように調整するのが好ましい。１．５から１０μｍが更に好ましく、偏光板を使用する場合は、コントラストが最大になるように液晶の屈折率異方性Δｎとセル厚ｄとの積を調整することが好ましい。又、二枚の偏光板がある場合は、各偏光板の偏光軸を調整して視野角やコントラトが良好になるように調整することもできる。更に、視野角を広げるための位相差フィルムも使用することもできる。スペーサーとしては、例えば、ガラス粒子、プラスチック粒子、アルミナ粒子、フォトレジスト材料などからなる柱状スペーサー等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。
【０５５３】
２枚の基板間に重合性化合物含有組成物を狭持させる方法は、通常の真空注入法またはＯＤＦ法などを用いることができるが、真空注入法においては滴下痕が発生しないものの、注入の跡が残る課題を有しているものであるが、本願発明においては、ＯＤＦ法を用いて製造する表示素子により好適に使用することができる。ＯＤＦ法の液晶表示素子製造工程においては、バックプレーンまたはフロントプレーンのどちらか一方の基板にエポキシ系光熱併用硬化性などのシール剤を、ディスペンサーを用いて閉ループ土手状に描画し、その中に脱気下で所定量の液晶組成物を滴下後、フロントプレーンとバックプレーンを接合することによって液晶表示素子を製造することができる。本発明の液晶組成物は、ＯＤＦ工程における液晶組成物の滴下が安定的に行えるため、好適に使用することができる。
【実施例】
【０５５４】
以下に実施例を挙げて本発明を更に詳述するが、本発明はこれらの実施例に限定されるものではない。また、以下の実施例および比較例の液晶組成物における「％」は『質量％』を意味する。【０５５５】
実施例中、測定した特性は以下の通りである。【０５５６】
ＴＮＩ／℃：ネマチック相−等方性液体相転移温度（℃）
Δｎ  ：２９８Ｋにおける屈折率異方性
Δε  ：２９８Ｋにおける誘電率異方性
η／ｍＰａ・ｓ    ：２９３Ｋにおける粘度（ｍＰａ・ｓ）
γ１／ｍＰａ・ｓ：２９８Ｋにおける回転粘度（ｍＰａ・ｓ)
Ｖｔｈ  ：厚さ６ミクロンのＴＮセルに液晶を封入し、２９８Ｋ、クロスニコル偏光板において電圧を印加した際に透過率が１０％変化する電圧。
Ｋ１１、Ｋ２２、Ｋ３３：２９８Ｋにおける弾性定数。Ｋａｖｅｒａｇｅはそれらの平均値を意味する。Ｋ１１、Ｋ３３は測定装置ＥＣ−１（東陽テクニカ製）を用い、セルギャップが３０μｍである水平配向セルに液晶を封入し３０→０ボルト印加（Ｖ）で得られた静電容量（Ｃ）変化のカーブ（ＣＶカーブ）をフィッティングすることで算出した。Ｋ２２は２０μｍのＴＮセルに同液晶を封入し、同様に電圧を印加して得られたＣＶカーブをフィッティングして閾値電圧（Ｖｃ）を求め、以下の式（１）を用いて算出した。【０５５７】
【数１】
2017002701.tif 000146
【０５５８】
上記式（１）において、ε０は真空の誘電率を表す。【０５５９】
ＶＨＲ：
周波数６０Ｈｚ，印加電圧５Ｖの条件下で３３３Ｋにおける電圧保持率（％）耐熱試験後ＶＨＲ：液晶組成物サンプルを封入した電気光学特性評価用ＴＥＧ（テスト・エレメント・グループ）を１３０℃の恒温槽中に１時間保持した後、上述のＶＨＲ測定方法と同条件で測定した。【０５６０】
焼き付き：
液晶表示素子の焼き付き評価は、表示エリア内に所定の固定パターンを任意の試験時間表示させた後に、全画面均一な表示を行ったときの固定パターンの残像が、許容できない残像レベルに達するまでの試験時間を計測した。
１）ここで言う試験時間とは固定パターンの表示時間を示し、この時間が長いほど残像の発生が抑制されており、性能が高いことを示している。
２）許容できない残像レベルとは、出荷合否判定で不合格となる残像が観察されるレベルである。例）サンプルＡ：１０００時間  サンプルＢ：５００時間  サンプルＣ：２００時間サンプル  Ｄ：１００時間
性能は、Ａ＞Ｂ＞Ｃ＞Ｄである。【０５６１】
滴下痕：
液晶表示装置の滴下痕の評価は、全面黒表示した場合における白く浮かび上がる滴下痕を目視にて以下の５段階評価で行った。【０５６２】
５：滴下痕無し（優）
４：滴下痕ごく僅かに有るも許容できるレベル（良）
３：滴下痕僅かに有り、合否判定のボーダーラインレベル（条件付で可）
２：滴下痕有り許容できないレベル（不可）
１：滴下痕有りかなり劣悪（悪）
プロセス適合性：
プロセス適合性は、ＯＤＦプロセスにおいて、定積計量ポンプを用いて、液晶を１回に５０ｐＬずつ「０〜１００回、１０１〜２００回、２０１〜３００回、・・・・」と１００回ずつ滴下したときの各１００回滴下分の液晶の質量を計測し、質量のバラつきがＯＤＦプロセスに適合できない大きさに達した滴下回数で評価した。
滴下回数が多いほど長時間にわたって安定的に滴下可能であり、プロセス適合性が高いといえる。
例）サンプルＡ：９５０００回
サンプルＢ：４００００回
サンプルＣ：１０００００回
サンプルＤ：１００００回
性能は、Ｃ＞Ａ＞Ｂ＞Ｄである。【０５６３】
低温保存性（ＬＴＳ）：
低温での保存性評価は、液晶組成物を調製後、１ｍＬのサンプル瓶に液晶組成物を０．５ｇ秤量し、これを−２５℃の温度制御式試験槽の中で２４０時間保存して目視にて液晶組成物からの析出物の発生を観察し、析出物が観察されたときの試験時間を計測した。析出発生までの試験時間が長いほど低温での保存性が良好であるといえる。【０５６４】
低温での溶解性：
低温での溶解性評価は、液晶組成物を調製後、２ｍＬのサンプル瓶に液晶組成物を１ｇ秤量し、これに温度制御式試験槽の中で、次の運転状態「−２０℃（１時間保持）→昇温（０．１℃／毎分）→０℃（１時間保持）→昇温（０．１℃／毎分）→２０℃（１時間保持）→降温（−０．１℃／毎分）→０℃（１時間保持）→降温（−０．１℃／毎分）→−２０℃」を１サイクルとして温度変化を与え続け、目視にて液晶組成物からの析出物の発生を観察し、析出物が観察されたときの試験時間を計測した。
試験時間が長いほど長時間にわたって安定して液晶相を保っており、低温での溶解性が良好である。例）サンプルＡ：７２時間  サンプルＢ：６００時間  サンプルＣ：３８４時間  サンプルＤ：１４４０時間  性能は、Ｄ＞Ｂ＞Ｃ＞Ａである。【０５６５】
揮発性／製造装置汚染性：
液晶材料の揮発性評価は、真空攪拌脱泡ミキサーの運転状態をストロボスコープを用いて観察し、液晶材料の発泡を目視により観察することによって行った。具体的には、容量２．０Ｌの真空攪拌脱泡ミキサーの専用容器に液晶組成物を０．８ｋｇ入れ、４ｋＰａの脱気下、公転速度１５Ｓ−１、自転速度７．５Ｓ−１で真空攪拌脱泡ミキサーを運転し、発泡が始まるまでの時間を計測した。【０５６６】
発泡が始まるまでの時間が長いほど揮発しにくく、製造装置を汚染する可能性が低いので、高性能であることを示す。例）サンプルＡ：２００秒サンプルＢ：４５秒サンプルＣ：６０秒サンプルＤ：１５秒性能は、Ａ＞Ｃ＞Ｂ＞Ｄである。
尚、実施例において化合物の記載について以下の略号を用いる。
（環構造）【０５６７】
【化１４５】
2017002701.tif 000147
【０５６８】
（側鎖構造および連結構造）
−Ｆ        −Ｆ      フッ素原子
Ｆ−        −Ｆ      フッ素原子
−ｎ        −ＣｎＨ２ｎ＋１  炭素原子数ｎ個の直鎖状のアルキル基
ｎ−        ＣｎＨ２ｎ＋１−  炭素原子数ｎ個の直鎖状のアルキル基
−Ｏｎ      −ＯＣｎＨ２ｎ＋１  炭素原子数ｎ個の直鎖状のアルコキシ基
ｎＯ−      ＣｎＨ２ｎ＋１Ｏ−  炭素原子数ｎ個の直鎖状のアルコキシ基
−Ｖ      −ＣＨ＝ＣＨ２
Ｖ−      ＣＨ２＝ＣＨ−
−Ｖ１      −ＣＨ＝ＣＨ−ＣＨ３
１Ｖ−      ＣＨ３−ＣＨ＝ＣＨ−
−２Ｖ      −ＣＨ２−ＣＨ２−ＣＨ＝ＣＨ３
Ｖ２−      ＣＨ３＝ＣＨ−ＣＨ２−ＣＨ２−
−２Ｖ１    −ＣＨ２−ＣＨ２−ＣＨ＝ＣＨ−ＣＨ３
１Ｖ２−    ＣＨ３−ＣＨ＝ＣＨ−ＣＨ２−ＣＨ２
（連結基）
−ＣＦ２Ｏ−        −ＣＦＦＯ−
−ＯＣＦ２−        −Ｏ−ＣＦ２−
−１Ｏ−          −ＣＨ２−Ｏ−
−Ｏ１−          −Ｏ−ＣＨ２−
−ＣＯＯ−        −ＣＯＯ−
次に示す組成を有する液晶組成物（比較例１（特許文献１の実施例３の液晶組成物）、実施例１〜５）をそれぞれ調製し、その物性値を測定した。この結果を次の表１に示す。【０５６９】
【表１】
2017002701.tif 000148
【０５７０】
実施例１の液晶組成物は、比較例１と比べて、同程度のΔεおよびγ１を有するが、より高いネマチック転移温度（ＴＮＩ）とΔｎを有している事がわかる。実施例２の液晶組成物は、比較例１と同程度のネマチック転移温度（ＴＮＩ）、Δε、Δｎを有するが、γ１が大幅に改善されていることがわかる。また、本願発明の成分（ｉ）あるいは成分（ｉｉ）の構成を変更した実施例３〜５においても同様の効果が得られることがわかる。これら実施例に記載された液晶組成物は、小さいγ１を有することから、透過率を重視するＩＰＳ、ＦＦＳモード等に適している。【０５７１】
次に示す組成を有する液晶組成物（比較例２、３および実施例６〜１０）をそれぞれ調製し、その物性値を測定した。この結果を次の表２に示す。【０５７２】
【表２】
2017002701.tif 000149
【０５７３】
比較例２は、一般式（ｉ）の化合物の代わりに、片側のみがアルケニル基の化合物を含む液晶化合物である。一方、実施例６は、片側がアルケニル基の化合物の代わりに一般式（ｉ）の化合物を含む液晶組成物である。両者を比べると、実施例６の液晶組成物はＴｎｉは低下するものの、γ１が大幅に改善されていることがわかる。このため、比較例２を元にして、実施例６とネマチック転移温度が同程度になるよう調整し、比較例３を調製した。この比較例３と比べても、実施例６は、より低いγ１を有しており、上記Ｋ３３が上昇している。実施例６をベースに一部の化合物を置換した実施例７では、更に改善されたγ１と、より高いＫ１１、Ｋ２２を有することがわかる。実施例８〜１０は比較例３と同程度か或いはやや改善されたγ１を有し、より高いΔｎ、より高い弾性定数Ｋａｖｇを有する。これら実施例の液晶組成物は比較的高いΔεと転移温度を有し、且つ高いＫａｖｇを有することから、特にモバイル用高コントラストＩＰＳ・ＦＦＳディスプレイの構成部材として適している。なお、Ｋ３３が高くなると液晶組成物の応答速度が向上することが知られている。【０５７４】
比較例３、実施例６および実施例７について、ＦＦＳモードセルでの光学特性測定結果を表３に示す。測定には、透明ＩＺＯ櫛型電極（線幅３ミクロン、電極間隔４ミクロン）、絶縁層（ＳｉＮＸ）５００ミクロンのＦＦＳ基板を用い、配向膜（ＳＥ−５８１１、日産化学製）を塗布、ラビングし、セルギャップが３．５ミクロンになるように対抗基板と貼りあわせて使用した。配向膜のラビング方向は透明櫛型電極の長手方向に対して５°になるよう作製した。
表中の各項目の意味は以下のとおりである。
Ｖ１００：透過率が最大となる印加電圧。
ＴＯＮ  ：０Ｖ状態からＶ１００を印加した際に透過率が９０％に達するまでの液晶応答時間。
ＴＯＦＦ：Ｖ１００状態から電圧をオフにした際に透過率が１０％に達するまでの液晶応答時間。【０５７５】
【表３】
2017002701.tif 000150
【０５７６】
比較例３と比べて、実施例６は応答時間が改善されていることがわかる。また、成分（ｉｉ）の構成を変更した実施例７では更に応答時間が高速化されていることがわかる。【０５７７】
次に示す組成を有する液晶組成物（実施例１１〜１４）をそれぞれ調製し、その物性値を測定した。この結果を次の表４に示す。【０５７８】
【表４】
2017002701.tif 000151
【０５７９】
これら実施例の液晶組成物は比較的高いΔｎと低いγ１を有するため、高速応答狭ギャップ液晶表示素子用の構成部材として適している。また、これらの液晶組成物は屋内ディスプレイ用として好適な転移温度を有し、かつ比較的高いΔεを有することから、ＩＰＳモード、ＦＦＳモードにおいて櫛型電極間の幅を広げることができるため、透過率に優れた屋内ディスプレイの構成部材として適している。【０５８０】
次に示す組成を有する液晶組成物（実施例１５〜１８）をそれぞれ調製し、その物性値を測定した。この結果を次の表５に示す。【０５８１】
【表５】
2017002701.tif 000152
【０５８２】
これら実施例の液晶組成物は高いΔｎと極めて低いγ１を有するため、高速応答用の狭ギャップ液晶表示素子用の構成部材として非常に適している。また、これらの液晶組成物は屋内ディスプレイ用として好適な転移温度を有し、かつ小さいΔεによりＩＰＳモード、ＦＦＳモードにおいて透過率を向上させることができるため、透過率に優れた高速応答屋内用ディスプレイの構成部材として適している。【０５８３】
次に示す組成を有する液晶組成物（実施例１９〜２２）をそれぞれ調製し、その物性値を測定した。この結果を次の表６に示す。【０５８４】
【表６】
2017002701.tif 000153
【０５８５】
これら実施例の液晶組成物は非常に広い液晶温度範囲と低いγ１を有するため、屋外用ディスプレイ、車載用ディスプレイ用の構成部材として適している。【０５８６】
以上の結果から、本願発明の構成により液晶組成物の低温保存性を損なうことなく、改善されたγ１、Δｎ、Δε、ネマチック転移温度を有する液晶組成物を提供することができる。また、これを液晶表示素子に用いることによりその性能を向上せしめることができる。本願発明の成分（ｉｉ）〜（ｉｉｉ）の構造を適宜選択する事により、より更に改善された物性値を有する液晶組成物並びにそれを用いてより効果的に性能を改善した液晶表示素子の提供が可能となる。【０５８７】
以上で説明した各実施態様における各構成およびそれらの組み合わせ等は一例であり、本発明の趣旨を逸脱しない範囲で、構成の付加、省略、置換、およびその他の変更が可能である。また、本発明は各実施態様によって限定されることはなく、請求項（クレーム）の範囲によってのみ限定される。
【産業上の利用可能性】
【０５８８】
本発明にかかる液晶組成物は、液晶表示素子および液晶ディスプレイの分野に広く適用可能である。
【国際調査報告】
2017002701.tif 000160
2017002701.tif 000161
2017002701.tif 000162
2017002701.tif 000163